(57)【要約】【課題】発光層１２３の膜厚の均一化を図ることにより輝度ムラを改善する。【解決手段】有機発光パネルの製造方法であって、行方向に隣接する列バンク５２２Ｙ間の間隙５２２ｚそれぞれに、列バンク２２Ｙの列方向端部間にわたり列方向に連続して有機発光材料を含むインクを塗布する工程と、均一な密度で複数の貫通孔４００ａが開設された整流板４００が複数の列バンクから所定距離離間した状態で、複数の貫通孔が基板１００ｘ上の少なくとも複数の列バンク２２Ｙと対向する範囲１０ａに位置するように、インクが塗布された基板１００ｘと整流板４００とを対向させて配置する工程と、基板１００ｘ及び整流板４００を含む雰囲気から気体の排気する工程と、雰囲気の圧力が所定圧力以下の状態において基板１００ｘを加熱することによりインクを乾燥させる工程とを含む。【選択図】図５
2018078094.tif 000002
【特許請求の範囲】
【請求項１】
基板上に複数の画素が行列状に配された有機ＥＬ表示パネルの製造方法であって、
前記基板を準備する工程と、
前記基板上に行列状に複数の画素電極層を形成する工程と、
少なくとも前記画素電極層の行方向外縁間に位置する前記基板上方に列方向に延伸して行方向に複数の列バンクを並設する工程と、
行方向に隣接する前記列バンク間の間隙それぞれに、前記列バンクの列方向端部間にわたり列方向に連続して有機発光材料を含むインクを塗布する工程と、
均一な密度で複数の貫通孔が開設された整流板が前記複数の列バンクから所定距離離間した状態で、前記複数の貫通孔が前記基板上の少なくとも前記複数の列バンクと対向する範囲に位置するように、前記インクが塗布された前記基板と前記整流板とを対向させて配置する工程と、
前記基板及び前記整流板を含む雰囲気から気体を排気する工程と、
前記基板を加熱することにより前記インクを乾燥させる工程と、
前記整流板を除去した状態で前記有機機能層上方に対向電極層を形成する工程とを含む
有機ＥＬ表示パネルの製造方法。
【請求項２】
前記インクを乾燥させる工程における前記整流板を前記基板に対向させた状態において、前記整流板と前記列バンクとの最小間隙に対する前記貫通孔の開口長さの比率は、０．５以上２以下である
請求項１に記載の有機ＥＬ表示パネルの製造方法。
【請求項３】
前記整流板には、前記整流板が前記複数の列バンクと対向する範囲における開口率が１０％以上６０％以下である
請求項２に記載の有機ＥＬ表示パネルの製造方法。
【請求項４】
前記整流板には、前記整流板が前記複数の列バンクと対向する範囲における開口率が２０％以上４０％以下である
請求項２に記載の有機ＥＬ表示パネルの製造方法。
【請求項５】
前記整流板は、前記複数の列バンクと対向する前記整流板面上の領域を囲繞する周壁を有し、前記インクを乾燥させる工程において、前記基板の平面視したとき前記周壁は前記複数の列バンクを囲繞している
請求項１に記載の有機ＥＬ表示パネルの製造方法。
【請求項６】
基板上に並設された複数の列バンクにおける、行方向に隣接する列バンク間の間隙それぞれに前記列バンクの列方向端部間にわたり列方向に連続して塗布されたインクの乾燥に用いるインク乾燥装置であって、
前記インクが塗布された基板が設置されるチャンバと、
前記チャンバ内において前記基板が載置される支持台と、
均一な密度で複数の孔が開設された整流板と、
前記整流板を、前記複数の列バンクから所定距離離間した状態で、前記複数の貫通孔が前記基板上の少なくとも前記複数の列バンクと対向する範囲に位置するように、前記支持台に対し対向させる保持手段と、
前記チャンバ内の気体を排気する手段と、
前記基板を加熱する手段とを備えた
インク乾燥装置。
【請求項７】
前記整流板を前記支持台に対向させた状態において、前記整流板と前記列バンクとの最小間隙に対する前記貫通孔の開口長さの比率は、０．５以上２以下である
請求項６に記載のインク乾燥装置。
【請求項８】
前記整流板には、前記整流板が前記複数の列バンクと対向する範囲における開口率が２０％以上６０％以下である
請求項７に記載のインク乾燥装置。
【請求項９】
前記整流板には、前記整流板が前記複数の列バンクと対向する範囲における開口率が２０％以上４０％以下である
請求項７に記載のインク乾燥装置。
【請求項１０】
前記整流板は、前記複数の列バンクと対向する前記整流板面上の領域を囲繞する周壁を有し、前記整流板を前記基板が載置された前記支持台に対向させた状態において、前記基板を平面視したとき前記周壁は前記複数の列バンクを囲繞する
請求項６に記載のインク乾燥装置。
【請求項１１】
さらに、前記整流板に開設された複数の貫通孔の一部又は全部を開閉可能な施蓋機構を備えた
請求項６から１０の何れか１項に記載のインク乾燥装置。
【請求項１２】
基板上に複数の画素が行列状に配された有機ＥＬ表示パネルの製造方法であって、
前記基板を準備する工程と、
前記基板上に行列状に複数の画素電極層を形成する工程と、
少なくとも前記画素電極層の行方向外縁間に位置する前記基板上方に列方向に延伸して行方向に複数の列バンクを並設する工程と、
行方向に隣接する前記列バンク間の間隙それぞれに、前記列バンクの列方向端部間にわたり列方向に連続して有機発光材料を含むインクを塗布する工程と、
均一な密度で複数の貫通孔が開設されており当該貫通孔を開閉可能な施蓋機構が付された整流板が前記複数の列バンクから所定距離離間した状態で、前記複数の貫通孔が前記基板上の少なくとも前記複数の列バンクと対向する範囲に位置するように、前記インクが塗布された前記基板と前記整流板とを、前記施蓋機構により前記貫通孔の一部又は全部を閉じた状態で対向させて配置して所定時間保持する工程と、
前記施蓋機構を動作させて前記貫通孔を開ける工程と、
前記基板及び前記整流板を含む雰囲気から気体を排気する工程と、
前記基板を加熱することにより前記インクを乾燥させる工程と、
前記整流板を除去した状態で前記有機機能層上方に対向電極層を形成する工程とを含む
有機ＥＬ表示パネルの製造方法。
【請求項１３】
前記インクを乾燥させる工程における前記整流板を前記基板に対向させた状態において、前記整流板と前記列バンクとの最小間隙に対する前記貫通孔の開口長さの比率は、０．５以上２以下である
請求項１２に記載の有機ＥＬ表示パネルの製造方法。
【請求項１４】
前記整流板には、前記整流板が前記複数の列バンクと対向する範囲における開口率が１０％以上６０％以下である
請求項１３に記載の有機ＥＬ表示パネルの製造方法。
【請求項１５】
前記整流板には、前記整流板が前記複数の列バンクと対向する範囲における開口率が２０％以上４０％以下である
請求項１３に記載の有機ＥＬ表示パネルの製造方法。
【発明の詳細な説明】
【技術分野】
【０００１】
本開示は、有機材料の電界発光現象を利用した有機ＥＬ（Ｅｌｅｃｔｒｏ  Ｌｕｍｉｎｅｓｃｅｎｃｅ）素子を用いた有機ＥＬ表示パネルの製造方法、及びそれに用いるインク乾燥装置に関する。
【背景技術】
【０００２】
近年、デジタルテレビ等の表示装置に用いられる表示パネルとして、基板上に有機ＥＬ素子をマトリックス状に複数配列した有機ＥＬ表示パネルが実用化されている。この有機ＥＬ表示パネルは、各有機ＥＬ素子が自発光を行うので視認性が高い。
この有機ＥＬ表示パネルでは、一般に各有機ＥＬ素子の発光層と、隣接する有機ＥＬ素子とは、絶縁材料からなる絶縁層で仕切られている。カラー表示用の有機ＥL表示パネルにおいては、このような有機ＥＬ素子が、ＲＧＢ各色の画素を形成し、隣り合うＲＧＢの画素が合わさってカラー表示における単位画素が形成されている。各有機ＥＬ素子は、陽極と陰極の一対の電極の間に有機発光材料を含む発光層等の機能膜が配設された素子構造を有し、駆動時には、一対の電極対間に電圧を印加し、陽極から発光層に注入されるホールと、陰極から発光層に注入される電子との再結合に伴って発光する。
【０００３】
近年、デバイスの大型化が進み、効率の良い機能膜の成膜方法として、機能性材料を含むインクをインクジェット法等に基づいて塗布するウエットプロセスが提案されている。ウエットプロセスは機能膜を塗り分ける際の位置精度が基板サイズに依存せず、デバイスの大型化への技術的障壁が比較的低いメリットがある。代表的なインクジェット法のウエットプロセスでは、塗布装置の作業テーブル上に塗布対象基板を載置する。基板表面に対してインクヘッドを一方向に走査し、インクジェットヘッドの複数のノズルから基板表面の所定領域にインクを滴下する。その後はインクの溶媒を蒸発乾燥させて機能膜を成膜する。
【０００４】
ところで、このような基板上にインクを充填し乾燥する方法で機能層を形成するウエットプロセスに於いては、インクの溶媒を蒸発乾燥させるプロセスにおいて、成膜エリアの中央部分と周縁部分では、周縁部分の方が中央部分よりも溶媒蒸気圧が低くなることにより溶媒の蒸発速度が大きい。その結果、基板中央部分に形成される画素の機能層と基板端部に形成される画素の機能層とは膜厚が互いに異なる傾向がある。このように、基板中央部分の画素と基板周縁部分の画素とで機能層の膜厚が異なると、各機能層の特性も互いに異なるため、有機ＥＬ表示パネルとして面内輝度ムラの原因となっていた。
【０００５】
これに対して、例えば、特許文献１では、基板上のライン状のバンクの延在方向における両端のみ開口を有している整流板にて基板を覆いインクを乾燥させる機能膜形成方法が提案されている。特許文献１では、係る方法により、ライン状バンクの短軸方向への溶媒の移動が少なくなることにより、乾燥ムラを低減し機能膜の厚さを制御可能となることが記載されている。また、特許文献２では、貫通孔を有する整流板を用いて、インクの溶媒を基板の上側に排出する乾燥方法が提案されている。
【先行技術文献】
【特許文献】
【０００６】
【特許文献１】特開２０１０−２６７４２８号公報
【特許文献２】特開２００７−９０２００号公報
【発明の概要】
【発明が解決しようとする課題】
【０００７】
しかしながら、パネルの高精細化に伴って、特許文献１、２に記載されている製造方法では、基板面内の蒸気圧分布を均一化する効果は少なく、インク溶媒の蒸気圧分布から基板面内での機能層の膜厚が不均一になり輝度ムラの要因となるという課題があった。
本開示は、上記課題に鑑みてなされたものであって、基板上の列状塗布領域内及び列状塗布領域間で発光層の膜厚の均一化を図ることにより面内の輝度ムラを改善する有機ＥＬ表示パネルの製造方法、及びそれに用いるインク乾燥装置を提供することを目的とする。
【課題を解決するための手段】
【０００８】
本開示の一態様に係る有機ＥＬ表示パネルの製造方法は、基板上に複数の画素が行列状に配された有機ＥＬ表示パネルの製造方法であって、前記基板を準備する工程と、前記基板上に行列状に複数の画素電極層を形成する工程と、少なくとも前記画素電極層の行方向外縁間に位置する前記基板上方に列方向に延伸して行方向に複数の列バンクを並設する工程と、行方向に隣接する前記列バンク間の間隙それぞれに、前記列バンクの列方向端部間にわたり列方向に連続して有機発光材料を含むインクを塗布する工程と、均一な密度で複数の貫通孔が開設された整流板が前記複数の列バンクから所定距離離間した状態で、前記複数の貫通孔が前記基板上の少なくとも前記複数の列バンクと対向する範囲に位置するように、前記インクが塗布された前記基板と前記整流板とを対向させて配置する工程と、前記基板及び前記整流板を含む雰囲気から気体の排気する工程と、前記基板を加熱することにより前記インクを乾燥させる工程と、前記整流板を除去した状態で前記有機機能層上方に対向電極層を形成する工程とを含むことを特徴とする。
【発明の効果】
【０００９】
本開示の一態様に係る有機ＥＬ表示パネルの製造方法では、基板上の列状塗布領域内及び列状塗布領域間で発光層の膜厚の均一化を図ることにより、有機ＥＬ表示パネル面内での輝度ムラを改善することができる。
【図面の簡単な説明】
【００１０】
【図１】実施の形態に係る有機ＥＬ表示パネル１０の製造方法で製造した有機ＥＬ表示パネル１０の模式平面図である。
【図２】図１におけるＸ０部の拡大平面図である。
【図３】図２におけるにおけるＹ１−Ｙ１で切断した模式断面図である。
【図４】図２におけるにおけるＸ１−Ｘ１で切断した模式断面図である。
【図５】実施の形態に係る有機ＥＬ表示パネル１０の製造方法に用いるインク乾燥装置９００の模式断面図である。
【図６】インク乾燥装置９００における整流板４００と基板１００ｘとの位置関係を示す模式図であって、（ａ）は斜視図、（ｂ）は整流板４００を透視して示した基板１００ｘの平面図である。
【図７】表示パネル１０の製造工程を示す工程図である。
【図８】（ａ）〜（ｄ）は、有機ＥＬ表示パネル１０の製造における各工程での状態を示す図３におけるにおけるＹ１−Ｙ１と同じ位置で切断した模式断面図である。
【図９】有機ＥＬ表示パネル１０の製造方法において、基板に対して発光層形成用のインクを塗布する工程を示す図であって、バンク１２２Ｘと１２２Ｙとで規定される格子状の領域に塗布する場合の図である。
【図１０】有機ＥＬ表示パネル１０の製造方法において、インク乾燥工程の詳細を示す工程図である。
【図１１】インク乾燥工程におけるチャンバ内圧力の時間変化を示す図である。
【図１２】（ａ）〜（ｄ）は、有機ＥＬ表示パネル１０の製造におけるＣＦ基板１３１製造の各工程での状態を示す模式断面図である。
【図１３】（ａ）〜（ｂ）は、有機ＥＬ表示パネル１０の製造におけるＣＦ基板１３１と背面パネルとの貼り合わせ工程での状態を示す図３におけるにおけるＹ１−Ｙ１と同じ位置で切断した模式断面図である。
【図１４】有機ＥＬ表示パネル１０の実施例、比較例１から３における、膜厚の測定位置を示す模式平面図である。
【図１５】インク乾燥装置の比較例２における整流板４００Ｘ２と基板１００ｘとの位置関係を示す斜視図である。
【図１６】インク乾燥装置の比較例３における整流板４００Ｘ３と基板１００ｘとの位置関係を示す模式図であって、（ａ）は斜視図、（ｂ）は平面図である。
【図１７】有機ＥＬ表示パネル１０の実施例及び比較例１における膜厚の測定結果である。
【図１８】有機ＥＬ表示パネル１０の比較例２における膜厚の測定結果である。
【図１９】比較例３における膜厚の測定結果である。
【図２０】（ａ）（ｂ）は、比較例１に係る表示領域の中央部分と表示領域の周縁部分との間の成膜形状の違いを示す説明図である。
【図２１】（ａ）は、比較例１における列バンク端部付近の模式平面図、（ｂ）は（ａ）におけるＹ２−Ｙ２で切った模式側断面図、（ｃ）は、時間経過に伴う膜厚の変化を示す模式側断面図である。
【図２２】有機ＥＬ表示パネル１０の比較例１における膜形状を示す模式図である。
【図２３】（ａ）（ｂ）は、比較例２に係る表示領域の中央部分と表示領域の周縁部分との間の成膜形状の違いを示す説明図である。
【図２４】（ａ）（ｂ）は、実施例に係る表示領域の中央部分と表示領域の周縁部分との間の成膜形状の違いを示す説明図である。
【図２５】変形例１に係る有機ＥＬ表示パネル１０の製造方法に用いるインク乾燥装置９００Ａの模式断面図である。
【図２６】インク乾燥装置９００Ａにおける整流板４００Ａと基板１００ｘとの位置関係を示す模式図であって、（ａ）は斜視図、（ｂ）は整流板４００Ａを透視して示した基板１００ｘの平面図である。
【図２７】変形例１に係る有機ＥＬ表示パネルの製造方法に用いるインク乾燥装置９００Ａの模式断面図である。
【図２８】（ａ）（ｂ）変形例２に係る有機ＥＬ表示パネル１０の製造方法に用いるインク乾燥装置９００Ｂの模式断面図である。
【図２９】変形例２に係る有機ＥＬ表示パネル１０の製造方法において、インク乾燥工程の詳細を示す工程図である。
【発明を実施するための形態】
【００１１】
≪本発明を実施するための形態に至った経緯≫
近年、パネルの高精細化に伴って、ひとつの画素領域内に塗布されるインクの容量は減少し、インク乾燥工程における排気の方向の乾燥時間及び画素領域内のインク形状に与える影響は大きくなってきている。そのため、特許文献１に記載されている製造方法では、基板に対して横方向の気流が発生するため、外気に近い部分の乾燥が早くなりパネル中央部は乾燥が遅くなり基板面内で乾燥時間の差を生じさせることになる。
【００１２】
また、特許文献２に記載されている製造方法では、整流板に設けた仕切り部材により基板面内を区画することにより基板に対して横方向への排気の流れを遮断している。排気の移動可能距離（平均自由行程）から画素端からの距離を算出して配置した仕切り部材により、排気を上方に流すという効果を得ていると考えられる。一つの画素ごとに独立したピクセルバンクを備えたパネルでは画素間をインクが行き来することがないため、仕切り部材により基板面内を区画することにより基板に対して横方向への排気の流れを遮断しても、仕切り部材内では機能層の膜厚の不均一性が課題となることはないと考えられる。
【００１３】
しかしながら、基板上の列又は行方向において画素と画素とがつながっているラインバンクを備えたパネルは、もとより画素間のインク流動を促進することにより塗布ムラを抑制する構成であるため、基板上の列又は行方向にわたって画素間をインクが容易に流動する。そのため、仕切り部材により必要以上に乾燥を抑制することは、かえって膜厚の均一性を阻害することが懸念される。すなわち、画素が単一化されている場合は画素間の相互作用がなく乾燥を抑制してインクをレベリングすることが可能となるが、ラインバンクの場合には、画素間の相互作用によりインクがバンク内で画素間を流動し、逆に画素間でインク表面の高さが不均一になると考えられる。
【００１４】
したがって、ラインバンクを備えた高精細パネルにおいては、乾燥抑制と排気とのバランスをいかに実現するかが問題となる。
また、基板上の列又は行方向ににわたり画素をつなぐラインバンクの途中を仕切り部材により区画する構成を採ることは、区画間のインクの流通を許容しつつ、排気の横方向への流れは遮断することとなる。そのため、区画間において乾燥速度に差が生じた場合には、区画間のインク流動により区画間の膜厚の不均一性が生じるとともに、区画間の膜厚の不均一性が区画内の膜厚の不均一性にも影響するものと考えられる。
【００１５】
そこで、発明者はラインバンクを備えたパネル構成において、乾燥抑制と排気バランスを両立する方法について鋭意検討を行い、本実施の形態に係る製造方法に想到するに至ったものである。
≪本発明を実施するための形態の概要≫
本実施の形態に係る有機ＥＬ表示パネルの製造方法は、基板上に複数の画素が行列状に配された有機ＥＬ表示パネルの製造方法であって、前記基板を準備する工程と、前記基板上に行列状に複数の画素電極層を形成する工程と、少なくとも前記画素電極層の行方向外縁間に位置する前記基板上方に列方向に延伸して行方向に複数の列バンクを並設する工程と、行方向に隣接する前記列バンク間の間隙それぞれに、前記列バンクの列方向端部間にわたり列方向に連続して有機発光材料を含むインクを塗布する工程と、均一な密度で複数の貫通孔が開設された整流板が前記複数の列バンクから所定距離離間した状態で、前記複数の貫通孔が前記基板上の少なくとも前記複数の列バンクと対向する範囲に位置するように、前記インクが塗布された前記基板と前記整流板とを対向させて配置する工程と、前記基板及び前記整流板を含む雰囲気から気体の排気する工程と、前記基板を加熱することにより前記インクを乾燥させる工程と、前記整流板を除去した状態で前記有機機能層上方に対向電極層を形成する工程とを含むことを特徴とする。
【００１６】
係る構成により、係るインク乾燥工程を含む表示パネルの製造方法により、インク乾燥工程において、形成される発光層の膜形状も同様に成膜エリアの周縁部分と中央部分において膜厚が等価な形状になる。すなわち、基板中央部と周辺部とのインク溶媒の蒸気濃度分布に伴う溶媒蒸発速度のアンバランスに起因する膜厚変動を抑制するとともに、基板上の列状塗布領域内に有機発光材料を含むインクを塗布して製造する際に、列状塗布領域内でインク表面張力のアンバランスの起因するインク対流の影響を緩和することができる。その結果、基板上の列状塗布領域内及び列状塗布領域間で発光層の膜厚の均一化を図ることができ、非表示パネルの成膜エリアの周縁部分と中央部分において発光層の膜厚の不均一性に起因して生じる表示パネル内での輝度ムラを改善することができる。
【００１７】
また、別の態様では、上記何れかの構成において、前記インクを乾燥させる工程における前記整流板を前記基板に対向させた状態において、前記整流板と前記列バンクとの最小間隙に対する前記貫通孔の開口長さの比率は、０．５以上２以下である構成であってもよい。
係る構成により、基板と整流板との間の空間において、基板上の区画領域から蒸発したインクの溶媒の蒸気が、基板の平面方向に移動することが抑制され、溶媒の蒸気を貫通孔を介して整流板上方に放出させることができる。
【００１８】
また、別の態様では、上記何れかの構成において、前記整流板には、前記整流板が前記複数の列バンクと対向する範囲における開口率が１０％以上６０％以下である構成であってもよい。また、別の態様では、上記何れかの構成において、前記整流板には、前記整流板が前記複数の列バンクと対向する範囲における開口率が２０％以上４０％以下である構成であってもよい。
【００１９】
係る構成により、基板と整流板との間の空間において、基板上の区画領域から蒸発したインクの溶媒の蒸気が、基板の平面方向に移動することを抑制し、大半の蒸気を適切に溶媒の蒸気を貫通孔を介して整流板上方に放出させる構成を具体的に実現できる。
また、別の態様では、上記何れかの構成において、前記整流板は、前記複数の列バンクと対向する前記整流板面上の領域を囲繞する周壁を有し、前記インクを乾燥させる工程において、前記基板の平面視したとき前記周壁は前記複数の列バンクを囲繞している構成であってもよい。
【００２０】
係る構成により、行列方向における基板中央部と周辺部とのインク溶媒の蒸気濃度分布に伴う溶媒蒸発速度のアンバランスに起因する膜厚変動がほぼ解消する。その結果、成膜エリアの周縁部分と中央部分において発光層の膜厚の不均一性に起因して生じる輝度ムラをより一層改善することができる。
本実施の形態に係るインク乾燥装置は、基板上に並設された複数の列バンクにおける、行方向に隣接する列バンク間の間隙それぞれに前記列バンクの列方向端部間にわたり列方向に連続して塗布されたインクの乾燥に用いるインク乾燥装置であって、前記インクが塗布された基板が設置されるチャンバと、前記チャンバ内において前記基板が載置される支持台と、均一な密度で複数の孔が開設された整流板と、前記整流板を、前記複数の列バンクから所定距離離間した状態で、前記複数の貫通孔が前記基板上の少なくとも前記複数の列バンクと対向する範囲に位置するように、前記インクが塗布された前記基板が載置された支持台に対し対向させる保持手段と、前記チャンバ内の気体を排気する手段と、前記チャンバ内に設置された前記基板を加熱する手段とを備えたことを特徴とする。
【００２１】
また、別の態様では、上記何れかの構成において、前記整流板を前記支持台に対向させた状態において、前記整流板と前記列バンクとの最小間隙に対する前記貫通孔の開口長さの比率は、０．５以上２以下である構成であってもよい。また、別の態様では、上記何れかの構成において、前記整流板には、前記整流板が前記複数の列バンクと対向する範囲における開口率が２０％以上６０％以下である構成であってもよい。また、別の態様では、上記何れかの構成において、前記整流板には、前記整流板が前記複数の列バンクと対向する範囲における開口率が２０％以上４０％以下である構成であってもよい。また、別の態様では、上記何れかの構成において、前記整流板は、前記複数の列バンクと対向する前記整流板面上の領域を囲繞する周壁を有し、前記整流板を前記基板が載置された前記支持台に対向させた状態において、前記基板を平面視したとき前記周壁は前記複数の列バンクを囲繞する構成であってもよい。
【００２２】
係るインク乾燥装置を用いたインク乾燥工程では、形成される発光層の膜形状も同様に成膜エリアの周縁部分と中央部分において膜厚が等価な形状になる。その結果、非表示パネルの成膜エリアの周縁部分と中央部分において発光層の膜厚の不均一性に起因して生じる表示パネル面内の輝度ムラを改善することができる。
また、別の態様では、インク乾燥装置は、上記何れかの構成において、さらに、前記整流板に開設された複数の貫通孔の一部又は全部を開閉可能な施蓋機構を備えた構成であってもよい。
【００２３】
係る構成により、貫通孔の一部又は全部を閉じている所定時間の間にインクの溶媒の蒸気は整流板と基板との間隙内雰囲気中のインク溶媒の蒸気濃度を高い状態に保持して、基板上の区画領域からインクの溶媒の蒸発を抑制することができる。
また、係るインク乾燥装置を用いたインク乾燥工程では、基板上に複数の画素が行列状に配された有機ＥＬ表示パネルの製造方法であって、前記基板を準備する工程と、前記基板上に行列状に複数の画素電極層を形成する工程と、少なくとも前記画素電極層の行方向外縁間に位置する前記基板上方に列方向に延伸して行方向に複数の列バンクを並設する工程と、行方向に隣接する前記列バンク間の間隙それぞれに、前記列バンクの列方向端部間にわたり列方向に連続して有機発光材料を含むインクを塗布する工程と、均一な密度で複数の貫通孔が開設されており当該貫通孔を開閉可能な施蓋機構が付された整流板が前記複数の列バンクから所定距離離間した状態で、前記複数の貫通孔が前記基板上の少なくとも前記複数の列バンクと対向する範囲に位置するように、前記インクが塗布された前記基板と前記整流板とを、前記施蓋機構により前記貫通孔の一部又は全部を閉じた状態で対向させて配置して所定時間保持する工程と、前記基板及び前記整流板を含む雰囲気から気体を排気する工程と、前記基板を加熱することにより前記インクを乾燥させる工程と、前記整流板を除去した状態で前記有機機能層上方に対向電極層を形成する工程とを含む構成であってもよい。
【００２４】
係る構成により、所定時間の間に、間隙内のインクは列方向に移動して膜厚バラツキが所定時間内にレべリングされ、インクジェット方式における吐出口のインク吐出量のバラツキや不吐出等に起因するインク塗布直度の列方向に沿った膜厚バラツキは減少する。併せて、行列方向における基板中央部と周辺部とのインク溶媒の蒸気濃度分布に伴う溶媒蒸発速度のアンバランスや、列方向における基板中央部と周辺部とのインク表面張力のアンバランスに起因する膜厚変動を抑制することができる。
【００２５】
その結果、成膜エリアの周縁部分と中央部分において発光層の膜厚の不均一性に起因して生じる輝度ムラをより一層改善することができる。
≪実施の形態≫
１．表示パネル１０の全体構成
１．１  概要
本実施の形態に係る表示パネル１０について、図面を用いて説明する。なお、図面は模式図であって、その縮尺は実際とは異なる場合がある。
【００２６】
図１は、表示パネル１０の模式平面図である。
表示パネル１０は、有機化合物の電界発光現象を利用した有機ＥＬ表示パネルであり、薄膜トランジスタ（ＴＦＴ：Ｔｈｉｎ  Ｆｉｌｍ  Ｔｒａｎｓｉｓｔｏｒ）が形成された基板１００ｘ（ＴＦＴ基板）に、各々が画素を構成する複数の有機ＥＬ表示素子１００が行列状に配され、上面より光を発するトップエミッション型の構成を有する。ここで、本明細書では、図１におけるＸ方向、Ｙ方向、Ｚ方向を、それぞれ表示パネル１０における、行方向、Ｙ方向、厚み方向とする。
【００２７】
図１に示すように、表示パネル１０は、基板１００ｘ上をマトリックス状に区画してＲＧＢ各色の発光単位を規制する列バンク５２２Ｙと行バンク１２２Ｘとが配された区画領域１０ａ（Ｘ、Ｙ方向にそれぞれ１０Ｘａ、１０Ｙａ、区別を要しない場合は１０ａとする）と、区画領域１０ａの周囲に非区画領域１０ｂ（Ｘ、Ｙ方向にそれぞれ１０Ｘｂ、１０Ｙｂ、区別を要しない場合は１０ｂとする）とから構成されている。区画領域１０ａの列方向の外周縁は列バンク５２２Ｙの列方向の端部５２２Ｙｅに相当する。非区画領域１０ｂには、区画領域１０ａを取り囲む矩形状の封止部材３００が形成されている。さらに、区画領域１０ａは、基板中心を含む表示素子配列領域１０ｅと、表示素子配列領域１０ｅの周囲に非発光領域１０ｎｅとから構成されている。表示素子配列領域１０ｅは、列バンク５２２Ｙと行バンク１２２Ｘにより規制される各区画に有機ＥＬ表示素子１００が形成されている領域であり、非発光領域１０ｎｅでは、各区画に有機ＥＬ表示素子１００が形成されていない領域である。また、Ｘ、Ｙ方向における非発光領域１０ｎｅの長さは、隣接する列バンク５２２Ｙと隣接する行バンク１２２Ｘとに囲まれたサブ画素１００ｓｅ領域のＸ、Ｙ方向の長さに対し、それぞれ、２倍以上１０倍以下であることが好ましい。本実施の形態では、Ｘ、Ｙ方向とも４倍とした。
【００２８】
１．２  表示素子配列領域１０ｅの構成
図２は、図１におけるＸ０部の拡大平面図である。
表示パネル１０の表示素子配列領域１０ｅには、有機ＥＬ表示素子１００に対応する単位画素１００ｅが行列状に配されている。各単位画素１００ｅには、有機化合物により光を発する領域である、赤色に発光する１００ａＲ、緑色に発光する１００ａＧ、青色に発光する１００ａＢ（以後、１００ａＲ、１００ａＧ、１００ａＢを区別しない場合は、「１００ａ」と略称する）の３種類の自己発光領域１００ａが形成されている。すなわち、図２に示すように行方向に並んだ自己発光領域１００ａＲ、１００ａＧ、１００ａＢのそれぞれに対応する３つのサブ画素１００ｓｅが１組となりカラー表示における単位画素１００ｅを構成している。
【００２９】
また、図２に示すように、表示パネル１０には、複数の画素電極層１１９が基板１００ｘ上に行及び列方向にそれぞれ所定の距離だけ離れた状態で行列状に配されている。画素電極層１１９は、平面視において矩形形状である。行列状に配された画素電極層１１９は、行方向に順に並んだ３つの自己発光領域１００ａＲ、Ｇ、Ｂに対応する。
表示パネル１０では、バンク１２２の形状は、いわゆるライン状の絶縁層形式を採用し、行方向に隣接する２つの画素電極層１１９の行方向外縁及び外縁間に位置する基板１００ｘ上の領域上方には、各条が列方向（図２のＹ方向）に延伸する列バンク５２２Ｙが複数行方向に並設されている。
【００３０】
一方、列方向に隣接する２つの画素電極層１１９の列方向外縁及び外縁間に位置する基板１００ｘ上の領域上方には、各条が行方向（図２のＸ方向）に延伸する行バンク１２２Ｘが複数列方向に並設されている。行バンク１２２Ｘが形成される領域は、画素電極層１１９上方の発光層１２３において有機電界発光が生じないために非自己発光領域１００ｂとなる。そのため、自己発光領域１００ａの列方向における外縁は、行バンク１２２Ｘの列方向外縁により規定される。
【００３１】
隣り合う列バンク５２２Ｙ間を間隙５２２ｚと定義したとき、間隙５２２ｚには、自己発光領域１００ａＲに対応する赤色間隙５２２ｚＲ、自己発光領域１００ａＧに対応する緑色間隙５２２ｚＧ、自己発光領域１００ａＢに対応する青色間隙５２２ｚＢ（以後、間隙５２２ｚＲ、間隙５２２ｚＧ、間隙５２２ｚＢを区別しない場合は、「間隙５２２ｚ」とする）が存在し、表示パネル１０は、列バンク５２２Ｙと間隙５２２ｚとが交互に多数並んだ構成を採る。
【００３２】
また、図２に示すように、表示パネル１０では、複数の自己発光領域１００ａと非自己発光領域１００ｂとが、間隙５２２ｚに沿って列方向に交互に並んで配されている。非自己発光領域１００ｂには、画素電極層１１９とＴＦＴのソースとを接続する接続凹部１１９ｃ（コンタクトホール）があり、画素電極層１１９に対して電気接続するための画素電極層１１９上のコンタクト領域１１９ｂ（コンタクトウインドウ）が設けられている。
【００３３】
また、１つのサブ画素１００ｓｅにおいて、列方向に設けられた列バンク５２２Ｙと行方向に設けられた行バンク１２２Ｘとは直交し、自己発光領域１００ａは列方向において行バンク１２２Ｘと行バンク１２２Ｘの間に位置している。
２．表示パネル１０の各部構成
表示パネル１０における有機ＥＬ表示素子１００の構成を図３及び図４の模式断面図を用いて説明する。図３は、図３におけるＹ１−Ｙ１で切断した模式断面図である。図４は、図１におけるＸ１−Ｘ１で切断した模式断面図である。
【００３４】
本実施の形態に係る表示パネル１０は、Ｚ軸方向下方に薄膜トランジスタが形成された基板１００ｘ（ＴＦＴ基板）が構成され、その上に有機ＥＬ素子部が構成されている。
（１）  基板１００ｘ（ＴＦＴ基板）
基板１００ｘは表示パネル１０の支持部材であり、基材（不図示）と、基材上に形成された薄膜トランジスタ（ＴＦＴ：Ｔｈｉｎ  Ｆｉｌｍ  Ｔｒａｎｓｉｓｔｏｒ）層（不図示）と、基材上及びＴＦＴ層上に形成された層間絶縁層（不図示）とを有する。
【００３５】
基材は、表示パネル１０の支持部材であり、平板状である。基材の材料としては、電気絶縁性を有する材料、例えば、ガラス材料、樹脂材料、半導体材料、絶縁層をコーティングした金属材料などを用いることができる。例えば、ガラス基板、石英基板、シリコン基板、硫化モリブデン、銅、亜鉛、アルミニウム、ステンレス、マグネシウム、鉄、ニッケル、金、銀などの金属基板、ガリウム砒素基などの半導体基板、プラスチック基板等を採用することができる。
【００３６】
ＴＦＴ層は、基材上面に形成された複数のＴＦＴ及び配線からなる。ＴＦＴは、表示パネル１０の外部回路からの駆動信号に応じ、自身に対応する画素電極層１１９と外部電源とを電気的に接続するものであり、電極、半導体層、絶縁層などの多層構造からなる。配線は、ＴＦＴ、画素電極層１１９、外部電源、外部回路などを電気的に接続している。
基板１００ｘの上面に位置する層間絶縁層は、ＴＦＴ層によって凹凸が存在する基板１００ｘの上面の少なくともサブ画素１００ｓｅを平坦化するものである。また、層間絶縁層は、配線及びＴＦＴの間を埋め、配線及びＴＦＴの間を電気的に絶縁している。
【００３７】
ＴＦＴ上部の絶縁層は、例えば、酸化シリコン（ＳｉＯ2）、窒化シリコン（ＳｉＮ）や酸窒化シリコン（ＳｉＯＮ）、酸化シリコン（ＳｉＯ）や酸窒化シリコン（ＳｉＯＮ）を用いることもできる。ＴＦＴの接続電極層としては、例えば、モリブデン（Ｍｏ）と銅（Ｃｕ）と銅マンガン（ＣｕＭｎ）との積層体を採用することができる。基板１００ｘの上面に位置する層間絶縁層は、例えば、ポリイミド系樹脂、アクリル系樹脂、シロキサン系樹脂、ノボラック型フェノール系樹脂などの有機化合物を用い形成されており、層厚は、例えば、２０００ｎｍ〜８０００ｎｍの範囲とすることができる。
【００３８】
（２）画素電極層１１９
基板１００ｘの上面に位置する層間絶縁層上には、サブ画素１００ｓｅ単位で画素電極層１１９が設けられている。画素電極層１１９は、発光層１２３へキャリアを供給するためのものであり、例えば陽極として機能した場合は、発光層１２３へホールを供給する。画素電極層１１９の形状は、矩形形状をした平板状であり、画素電極層１１９は行方向に間隔δＸをあけて、間隙５２２ｚのそれぞれにおいて列方向に間隔δＹをあけて基板１００ｘ上に配されている。また、基板１００ｘの上面に開設されたコンタクトホールを通して、画素電極層１１９の一部を基板１００ｘ方向に凹入された画素電極層１１９の接続凹部１１９ｃとＴＦＴのソースとが接続される。
【００３９】
画素電極層１１９は、金属材料から構成されている。トップエミッション型の場合には、層厚を最適に設定して光共振器構造を採用することにより出射される光の色度を調整し輝度を高めているため、画素電極層１１９の表面部が高い反射性を有することが必要である。画素電極層１１９は、金属層、合金層、透明導電膜の中から選択される複数の膜を積層させた構造であってもよい。金属層としては、例えば、銀（Ａｇ）またはアルミニウム（Ａｌ）を含む金属材料から構成することができる。合金層としては、例えば、ＡＰＣ（銀、パラジウム、銅の合金）、ＡＲＡ（銀、ルビジウム、金の合金）、ＭｏＣｒ（モリブデンとクロムの合金）、ＮｉＣｒ（ニッケルとクロムの合金）等を用いることができる。透明導電層の構成材料としては、例えば、酸化インジウムスズ（ＩＴＯ）や酸化インジウム亜鉛（ＩＺＯ）などを用いることができる。
【００４０】
（３）ホール注入層１２０、ホール輸送層１２１
画素電極層１１９上には、ホール注入層１２０、ホール輸送層１２１が順に積層され、ホール輸送層１２１はホール注入層１２０に接触している。ホール注入層１２０、ホール輸送層１２１は、画素電極層１１９から注入されたホールを発光層１２３へ輸送する機能を有する。
【００４１】
ホール注入層１２０は、例えば、銀（Ａｇ）、モリブデン（Ｍｏ）、クロム（Ｃｒ）、バナジウム（Ｖ）、タングステン（Ｗ）、ニッケル（Ｎｉ）、イリジウム（Ｉｒ）などの酸化物、あるいは、ＰＥＤＯＴ（ポリチオフェンとポリスチレンスルホン酸との混合物）などの導電性ポリマー材料からなる層である。
ホール輸送層１２１は、例えば、ポリフルオレンやその誘導体、あるいはポリアリールアミンやその誘導体などの高分子化合物などを用いることができる。
【００４２】
（４）バンク１２２
画素電極層１１９、ホール注入層１２０及びホール輸送層１２１の端縁を被覆するように絶縁物からなるバンク１２２が形成されている。バンク１２２は、列方向に延伸して行方向に複数並設されている列バンク５２２Ｙと、行方向に延伸して列方向に複数並設されている行バンク１２２Ｘとがあり、図２に示すように、列バンク５２２Ｙはバンク１２２Ｘと直交する行方向に沿った状態で設けられており、列バンク５２２Ｙと行バンク１２２Ｘとで格子状をなしている（以後、行バンク１２２Ｘ、列バンク５２２Ｙを区別しない場合は「バンク１２２」とする）。また、列バンク５２２Ｙはバンク１２２Ｘの上面１２２Ｘｂよりも高い位置に上面５２２Ｙｂを有する。
【００４３】
行バンク１２２Ｘの形状は、行方向に延伸する線状であり、列方向に平行に切った断面は上方を先細りとする順テーパー台形状である。行バンク１２２Ｘは、各列バンク５２２Ｙを貫通するようにして、列方向と直交する行方向に沿った状態で設けられており、各々が列バンク５２２Ｙの上面５２２Ｙｂよりも低い位置に上１２２Ｘｂを有する。そのため、行バンク１２２Ｘと列バンク５２２Ｙとにより、自己発光領域１００ａに対応する開口が形成されている。
【００４４】
行バンク１２２Ｘは、発光層１２３の材料となる有機化合物を含んだインクの列方向への流動を制御するためのものである。そのため、行バンク１２２Ｘはインクに対する親液性が所定の値以上であることが必要である。係る構成により、発光層１２３の材料となる有機化合物を含んだインクの列方向への流動性を高めサブ画素間のインク塗布量の変動を抑制する。行バンク１２２Ｘにより画素電極層１１９は露出することはなく、行バンク１２２Ｘが存在する領域では発光せず輝度には寄与しない。
【００４５】
バンク１２２Ｘの厚みの上限膜厚は、２０００ｎｍより厚い場合はインクの濡れ広がりが悪く、１２００ｎｍ以下の場合には、インクの濡れ広がりが更に良化する。また、下限膜厚は、下限膜厚は、１００ｎｍ以上あれば、画素電極層１１９端部がバンク１２２で被覆され画素電極層１１９と対向電極層１２５がショートする事なく一定の歩留りで製造可能となる。２００ｎｍ以上あれば、膜厚バラつきにともなう上記のショート不良が軽減され安定的に製造可能となる。バンク１２２に接続溝部を設ける場合における、溝部の底における膜厚も同様である。
【００４６】
したがって、行バンク１２２Ｘの厚み、例えば、１００ｎｍ以上２０００ｎｍ以下、より好ましくは２００ｎｍ以上１２００ｎｍ以下であることが好ましい。本実施の形態では、約１０００ｎｍとした。
列バンク５２２Ｙは、発光層１２３の材料となる有機化合物を含んだインクの列方向への流動を堰き止めて形成される発光層１２３の行方向外縁を規定するものである。列バンク５２２Ｙの形状は、行方向に延伸する線状であり、列方向に平行に切った断面は上方を縮幅する台形形状である。
【００４７】
列バンク５２２Ｙは、行方向における各サブ画素１００ｓｅの発光領域１００ａの外縁を規定する。そのため、列バンク５２２Ｙはインクに対する撥液性が所定の値以上であることが必要である。
列バンク５２２Ｙの厚み、例えば、１００ｎｍ以上５０００ｎｍ以下、より好ましくは２００ｎｍ以上３０００ｎｍ以下であることが好ましい。本実施の形態では、約２０００ｎｍとした。
【００４８】
バンク１２２は、画素電極層１１９の外縁と、対向電極層１２５との間における厚み方向（Ｚ方向）の電流リークを防止するために、バンク１２２は、体積抵抗率が１×１０6 Ωｃｍ以上の絶縁性を備えていることが必要である。そのために、バンク１２２は、は後述するように所定の絶縁材料からなる構成を採る。
バンク１２２は、樹脂等の有機材料を用い形成されており絶縁性を有する。バンク１２２の形成に用いる有機材料の例としては、アクリル系樹脂、ポリイミド系樹脂、ノボラック型フェノール樹脂等があげられる。バンク１２２は、有機溶剤耐性を有することが好ましい。より好ましくは、アクリル系樹脂を用いることが望ましい。屈折率が低くリフレクターとして好適であるからである。
【００４９】
または、バンク１２２は、無機材料を用いる場合には、屈折率の観点から、例えば、酸化シリコン（ＳｉＯ）を用いることが好ましい。あるいは、例えば、窒化シリコン（ＳｉＮ）、酸窒化シリコン（ＳｉＯＮ）などの無機材料を用い形成される。
上述のとおり、バンク１２２Ｘは、約１０００ｎｍの層である。ただし、層厚は、これに限定されるものではなく、例えば、１００ｎｍ〜２０００ｎｍの範囲とすることができる。また、列バンク５２２Ｙは、約２０００ｎｍの層である。ただし、層厚は、これに限定されるものではなく、例えば、１００ｎｍ〜５０００ｎｍの範囲とすることができる。
【００５０】
さらに、バンク１２２は、製造工程中において、エッチング処理、ベーク処理など施されることがあるので、それらの処理に対して過度に変形、変質などをしないような耐性の高い材料で形成されることが好ましい。
また、表面に撥水性をもたせるために、表面をフッ素処理することもできる。また、列バンク５２２Ｙの形成にフッ素を含有した材料を用いてもよい。また、列バンク５２２Ｙの表面に撥水性を低くするために、列バンク５２２Ｙに紫外線照射を行う、低温でベーク処理を行ってもよい。
【００５１】
（５）発光層１２３
表示パネル１０は、列バンク５２２Ｙと間隙５２２ｚとが交互に多数並んだ構成を有する。列バンク５２２Ｙにより規定された間隙５２２ｚには、発光層１２３が列方向に延伸して形成されている。自己発光領域１００ａＲに対応する赤色間隙５２２ｚＲ、自己発光領域１００ａＧに対応する緑色間隙５２２ｚＧ、自己発光領域１００ａＢに対応する青色間隙５２２ｚＢには、それぞれ各色に発光する発光層１２３が形成されている。
【００５２】
発光層１２３は、有機化合物からなる層であり、内部でホールと電子が再結合することで光を発する機能を有する。
発光層１２３は、画素電極層１１９からキャリアが供給される部分のみが発光するので、層間に絶縁物である行バンク１２２Ｘが存在する範囲では、有機化合物の電界発光現象が生じない。そのため、発光層１２３は、行バンク１２２Ｘがない部分のみが発光して、この部分が自己発光領域１００ａとなり、自己発光領域１００ａの列方向における外縁は、行バンク１２２Ｘの列方向外縁により規定される。
【００５３】
発光層１２３のうち行バンク１２２Ｘの側面及び上面１２２Ｘｂ上方にある部分１１９ｂは発光せず、この部分は非自己発光領域１００ｂとなる。発光層１２３は、自己発光領域１００ａにおいてはホール輸送層１２１の上面に位置し、非自己発光領域１００ｂにおいては行バンク１２２Ｘの上面及び側面上に位置する。
なお、図７に示すように、発光層１２３は、自己発光領域１００ａだけでなく、隣接する非自己発光領域１００ｂまで連続して延伸されている。このようにすると、発光層１２３の形成時に、自己発光領域１００ａに塗布されたインクが、非自己発光領域１００ｂに塗布されたインクを通じて列方向に流動でき、列方向の画素間でその膜厚を平準化することができる。但し、非自己発光領域１００ｂでは、行バンク１２２Ｘによって、インクの流動が程良く抑制される。よって、列方向に大きな膜厚むらが発生しにくく画素毎の輝度むらが改善される。
【００５４】
発光層１２３の形成に用いる材料は、湿式印刷法を用い製膜できる発光性の有機材料を用いることが必要である。
具体的には、例えば、特許公開公報（日本国・特開平５−１６３４８８号公報）に記載のオキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、アンスラセン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体などの蛍光物質で形成されることが好ましい。
【００５５】
（６）電子輸送層１２４
バンク１２２上及びバンク１２２により規定された開口内には、発光層１２３の上に電子輸送層１２４が形成されている。また、本例では、発光層１２３から露出する各列バンク５２２Ｙの上面５２２Ｙｂ上にも配されていている。電子輸送層１２４は、対向電極層１２５から注入された電子を発光層１２３へ輸送する機能を有する。電子輸送層１２４は、例えば、オキサジアゾール誘導体（ＯＸＤ）、トリアゾール誘導体（ＴＡＺ）、フェナンスロリン誘導体（ＢＣＰ、Ｂｐｈｅｎ）などを用い形成されている。
【００５６】
（７）対向電極層１２５
電子輸送層１２４を被覆するように、対向電極層１２５が積層形成されている。対向電極層１２５については、表示パネル１０全体に連続した状態で形成され、ピクセル単位あるいは数ピクセル単位でバスバー配線に接続されていてもよい（図示を省略）。対向電極層１２５は、画素電極層１１９と対になって発光層１２３を挟むことで通電経路を作り、発光層１２３へキャリアを供給するものであり、例えば陰極として機能した場合は、発光層１２３へ電子を供給する。対向電極層１２５は、電子輸送層１２４の表面に沿って形成され、各発光層１２３に共通の電極となっている。対向電極層１２５は、光透過性を有する導電材料が用いられる。例えば、酸化インジウムスズ（ＩＴＯ）若しくは酸化インジウム亜鉛（ＩＺＯ）などを用い形成される。また、銀（Ａｇ）又はアルミニウム（Ａｌ）などを薄膜化した電極を用いてもよい。
【００５７】
（８）封止層１２６
対向電極層１２５を被覆するように、封止層１２６が積層形成されている。封止層１２６は、発光層１２３が水分や空気などに触れて劣化することを抑制するためのものである。封止層１２６は、対向電極層１２５の上面を覆うように表示パネル１０全面に渡って設けられている。封止層１２６は、例えば、窒化シリコン（ＳｉＮ）、酸窒化シリコン（ＳｉＯＮ）などの透光性材料を用い形成される。また、窒化シリコン（ＳｉＮ）、酸窒化シリコン（ＳｉＯＮ）などの材料を用い形成された層の上に、アクリル樹脂、シリコーン樹脂などの樹脂材料からなる封止樹脂層を設けてもよい。
【００５８】
（９）接合層１２７
封止層１２６のＺ軸方向上方には、上部基板１３０のＺ軸方向下側の主面にカラーフィルタ層１２８が形成されたＣＦ基板１３１が配されており、接合層１２７により接合されている。接合層１２７は、基板１００ｘから封止層１２６までの各層からなる背面パネルとＣＦ基板１３１とを貼り合わせるとともに、各層が水分や空気に晒されることを防止する機能を有する。接合層１２７の材料は、例えば、アクリル樹脂、シリコーン樹脂、エポキシ樹脂などの透光性材料樹脂材料を採用することができる。
【００５９】
（１０）上部基板１３０
接合層１２７の上に、上部基板１３０にカラーフィルタ層１２８が形成されたＣＦ基板１３１が設置・接合されている。上部基板１３０には、表示パネル１０がトップエミッション型であるため、例えば、カバーガラス、透明樹脂フィルムなどの光透過性材料が用いられる。また、上部基板１３０により、表示パネル１０、剛性向上、水分や空気などの侵入防止などを図ることができる。透光性材料としては、例えば、ガラス基板、石英基板、プラスチック基板等を採用することができる。
【００６０】
（１１）カラーフィルタ層１２８
上部基板１３０には画素の各色自己発光領域１００ａに対応する位置にカラーフィルタ層１２８が形成されている。カラーフィルタ層１２８は、Ｒ、Ｇ、Ｂに対応する波長の可視光を透過させるために設けられる透明層であり、各色画素から出射された光を透過させて、その色度を矯正する機能を有する。例えば、本例では、赤色間隙５２２ｚＲ内の自己発光領域１００ａＲ、緑色間隙５２２ｚＧ内の自己発光領域１００ａＧ、青色間隙５２２ｚＢ内の自己発光領域１００ａＢの上方に、赤色、緑色、青色のフィルタ層１２８Ｒ、Ｇ、Ｂが各々形成されている。カラーフィルタ層１２８は、具体的には、例えば、複数の開口部を画素単位に行列状に形成されたカラーフィルタ形成用のカバーガラスからなる上部基板１３０に対し、カラーフィルタ材料および溶媒を含有したインクを塗布する工程により形成される。
【００６１】
３．インク乾燥装置
（１）全体構成
次に、表示パネル１０の製造方法に用いるインク乾燥装置の構成について説明する。図５は、実施の形態に係る有機ＥＬ表示パネル１０の製造方法に用いるインク乾燥装置９００の模式断面図である。
【００６２】
インク乾燥装置９００は、後述するインク乾燥工程において、基板１００ｘ上の列バンク５２２Ｙ間の間隙５２２ｚ内に充填された有機発光材料を含むインクを減圧下で乾燥させベーク処理することによって、発光層１２３を形成するための製造装置である。
図５に示すように、インク乾燥装置９００は、列バンク５２２Ｙ間の間隙５２２ｚ内に有機発光材料を含むインクが塗布された基板１００ｘを収容するチャンバ５００と、チャンバ５００内において基板１００ｘが載置される支持台７００を備える。さらに、基板１００ｘ上の列バンク５２２Ｙから所定距離離間した状態で基板１００ｘに対し対向配置される整流板４００と、整流板４００を列バンク５２２Ｙから所定距離離間させて基板１００ｘに対向させる保持手段としてスペーサ８００とを備える。また、チャンバ５００に接続されチャンバ５００から気体を吸引してチャンバ５００外へ排気する真空ポンプ６００、支持台７００上の基板１００ｘを加熱するヒータ（不図示）とを備える。ヒータは、支持台７００に設置されたホットプレート、チャンバ５００内を加熱するオーブンを用いることができる。
【００６３】
支持台７００は、耐熱性に優れた金属、又はセラミックの板からなる。支持台７００は、駆動手段（不図示）により、チャンバ５００の内と外との間を双方向に移動可能に構成されている。
整流板４００は、耐溶剤性を有するステンレス、アルミ、銅、鉄等の金属、又はセラミックの板からなり、貫通孔４００ａが複数開設されている。整流板４００は、昇降手段（不図示）により支持台７００の上方をＺ方向に双方向に移動可能に構成されている。
【００６４】
保持手段であるスペーサ８００は、支持台７００の外周近傍に複数設けられた金属による支柱状の間隙形成手段であり、昇降手段により整流板４００が下方に移動し支持台７００に近接したときに、整流板４００を保持することにより支持台７００と整流板４００との間隙を所定距離に規制する。
チャンバ５００内における真空ポンプ６００への排気路への開口５００ａは支持台７００の下方に位置することが好ましい。図５に示すように、支持台７００と整流板４００とを包むように気流を形成することができ、ＲＧＢ各色の発光単位を規制する列バンク５２２Ｙと行バンク１２２Ｘとが配された区画領域１０ａ内において通貫通孔４００ａを介してより均一な速度で整流板４００上方に蒸気Ａｉｒ１を放出することができる。
【００６５】
（２）整流板４００
次に、整流板４００の詳細について説明する。図６は、インク乾燥装置９００における整流板４００と基板１００ｘとの位置関係を示す模式図であって、（ａ）は斜視図、（ｂ）は整流板４００を透視して示した基板１００ｘの平面図である。
図５、６に示すように、整流板４００は、Ｘ方向、Ｙ方向ともに、基板１００ｘ上の少なくとも区画領域１０ａよりも大きい。また、基板１００ｘに対し対向して配置された状態において、整流板４００上の貫通孔４００ａが開設されている領域４００ａAreaに、基板１００ｘ上の少なくとも区画領域１０ａに対向する領域は含まれる。例えば、図６（ｂ）に示すように、領域４００ａAreaに基板１００ｘが含まれていている構成としてもよい。
【００６６】
基板１００ｘ上の少なくとも区画領域１０ａと対向する範囲における貫通孔４００ａの開口面積の総和は、列バンク５２２Ｙと行バンク１２２Ｘとが配された区画領域１０ａの面積に対し、１０％以上６０％以下であることが好ましく、２０％以上４０％以下であることがさらに好ましい。また、貫通孔４００ａの直径は、２ｍｍ以上５０ｍｍ以下であることが好ましく、３ｍｍ以上２０ｍｍ以下であることがさらに好ましい。流路抵抗を減少し、排気のバランスを向上するためである。流路抵抗を減少することにより、基板１００ｘと整流板４００間の大気を排出するために要する時間が過大になるのを防ぎ、この時間に間隙５２２ｚ内でインク流動が発生し、間隙５２２ｚ内で膜厚のバラつきを生じることを防止できる。貫通孔４００ａの直径は、上記範囲において、区画領域１０ａと対向する範囲において異なっていてもよく、区画領域１０ａ内において分布を持って変化していてもよい。基板１００ｘに対し対向して配置された状態において、整流板４００と基板１００ｘ上の列バンク５２２Ｙとの間隙は、３ｍｍ以上５０ｍｍ以下であることが好ましく、５ｍｍ以上２０ｍｍ以下であることがさらに好ましい。孔形状は、例えば、真円、正方形、六角形などが好ましい。また、貫通孔４００ａの形状を円形としたとき、整流板４００と基板１００ｘ上の列バンク５２２Ｙとの最小間隙に対する貫通孔４００ａの直径の比率は、０．５以上２以下であることが好ましく、０．８以上１．５以下であることがさらに好ましい。本実施の形態では、比率は１としている。貫通孔４００ａの形状は円形以外であってもよく、この場合、貫通孔４００ａのＸ方向及びＹ方向における開口長さの平均値が、上記した直径における好適な数値範囲に含まれていればよい。
【００６７】
貫通孔４００ａは、基板１００ｘ上の少なくとも区画領域１０ａと対向する範囲において均一に分布している。整流板４００において、貫通孔４００ａが千鳥状に配置されてなることが好ましい。千鳥状に配置された構成では、同じ開口率において貫通孔４００ａを並列状に配列させた場合に比べて気流の流れが向上し、形成されるインク層１２３の膜厚の均一性が向上するためである。貫通孔４００ａを並列状に配列させた場合では、整流板４００において、孔が開いている部分と孔が開いていない部分とがはっきりと区別される。また、貫通孔４００ａを千鳥状に配置した場合と比べて、孔があいていない部分が連続したまとまったエリアを構成し、整流板４００に占める孔があいていないエリアの面積が相対的に大きなものとなる。その結果、排気時にパネル基板と整流板の間で乱流気味となり膜厚のバラつきが増加すると考えられる。
【００６８】
千鳥状の配置において、隣接する貫通孔４００ａ間のピッチは、例えば、２０ｍｍ以上３０ｍｍ以下としてもよい。しかしながら、隣接する貫通孔４００ａ間のピッチは、区画領域１０ａと対向する範囲において異なっていてもよく、区画領域１０ａ内において分布を持って変化してもよい。
整流板４００と基板１００ｘ上の列バンク５２２Ｙとの間隙に対する貫通孔４００ａの直径の比率は、上記範囲内に規制することにより、図５に示すように、基板１００ｘと整流板４００との間の空間において、基板１００ｘ上の区画領域１０ａから蒸発したインクの溶媒の蒸気Ａｉｒ１が、基板１００ｘの平面方向に移動することが抑制され、溶媒の蒸気Ａｉｒ１を貫通孔４００ａを介して整流板４００上方に放出される。
【００６９】
さらに、本実施の形態では、上述のとおり、貫通孔４００ａの直径とピッチは、基板１００ｘ上の少なくとも区画領域１０ａと対向する範囲において均一に配置されている構成を採る。そのため、区画領域１０ａから蒸発したインクの溶媒の蒸気Ａｉｒ１は、区画領域１０ａ内において通貫通孔４００ａを介して均一な速度で蒸気Ａｉｒ１を整流板４００上方に放出される。
【００７０】
また、整流板４００と基板１００ｘ上の列バンク５２２Ｙとの間隙に対する貫通孔４００ａの直径の比率は、上記範囲内に規制した状態において、貫通孔４００ａの直径とピッチの何れか又は両方を基板１００ｘ上の少なくとも区画領域１０ａと対向する範囲において分布させてもよい。これにより、区画領域１０ａから蒸発したインクの溶媒の蒸気Ａｉｒ１の、区画領域１０ａ内における整流板４００上方への蒸発速度の分布を好適にコントロールすることができる。
【００７１】
以上、説明したようにインク乾燥装置９００を用いたインク乾燥工程では、形成される発光層１２３の膜形状も同様に、成膜エリアの周縁部分と中央部分において膜厚が等価な形状になる。すなわち、基板中央部と周辺部とのインク溶媒の蒸気濃度分布に伴う溶媒蒸発速度のアンバランスに起因する膜厚変動を抑制するとともに、後述するように、基板上の列状塗布領域内に有機発光材料を含むインクを塗布して製造する際に、列状塗布領域内でインク表面張力のアンバランスの起因するインク対流の影響を緩和することができる。
【００７２】
その結果、係るインク乾燥工程を含む表示パネル１０の製造方法では、非表示パネル１０の成膜エリアの周縁部分と中央部分において発光層１２３の膜厚の不均一性に起因して生じる輝度ムラを改善することができる。
４．表示パネル１０の製造方法
次に、表示パネル１０の製造方法について説明する。図７は、表示パネル１０の製造工程を示す工程図である。図８（ａ）〜（ｄ）、図１３（ａ）（ｂ）は、有機ＥＬ表示パネル１０の製造における各工程での状態を示す図３におけるにおけるＹ１−Ｙ１と同じ位置で切断した模式断面図である。
【００７３】
（１）画素電極層１１９の形成
先ず、図７、８（ａ）に示すように、層間絶縁層までが形成されたＴＦＴ基板１００ｘ０を準備する。層間絶縁層にコンタクト孔を開設し、画素電極層１１９を形成する（ステップＳ１０）。
画素電極層１１９の形成は、スパッタリング法あるいは真空蒸着法などを用い金属膜を形成した後、フォトリソグラフィー法およびエッチング法を用いパターニングすることでなされる。なお、画素電極層１１９は、ＴＦＴの電極と電気的に接続された状態となる。
【００７４】
（２）ホール注入層１２０、ホール輸送層１２１の形成
次に、図８（ｂ）に示すように、画素電極層１１９上に対して、ホール注入層１２０、ホール輸送層１２１を形成する（ステップＳ２０、３０）。ホール注入層１２０、ホール輸送層１２１は、スパッタリング法を用い酸化金属（例えば、酸化タングステン）からなる膜を形成、あるいは、スパッタリング法を用い金属（例えば、タングステン）からなる膜を堆積し、焼成によって酸化して形成される。その後、フォトリソグラフィ法およびエッチング法を用い各画素単位にパターニングしてもよい。
【００７５】
（３）バンク１２２の形成
図８（ｂ）に示すように、ホール輸送層１２１の縁部を覆うようにバンク１２２を形成する。バンク１２２の形成では、先ず行バンク１２２Ｘを形成し（ステップＳ４０）、その後、各画素を規定する間隙５２２ｚを形成するように列バンク５２２Ｙを形成し（ステップＳ５０）、間隙５２２ｚ内の行バンク１２２Ｘと行バンク１２２Ｘとの間にホール輸送層１２１の表面が露出するように設けられる。
【００７６】
バンク１２２の形成は、先ず、ホール輸送層１２１上に、バンク１２２の構成材料（例えば、感光性樹脂材料）からなる膜を積層形成する。そして、樹脂膜をパターニングして行バンク１２２Ｘ、列バンク５２２Ｙを順に形成する。行バンク１２２Ｘ、列バンク５２２Ｙのパターニングは、樹脂膜の上方にフォトマスクを利用し露光を行い、現像工程、焼成工程（約２３０℃、約６０分）をすることによりなされる。
【００７７】
バンク１２２Ｘの形成工程では、先ず、スピンコート法などを用い、有機系の感光性樹脂材料、例えば、アクリル系樹脂、ポリイミド系樹脂、ノボラック型フェノール樹脂等からなる感光性樹脂膜を形成した後、乾燥し、溶媒をある程度揮発させてから、所定の開口部が施されたフォトマスクを重ね、その上から紫外線照射を行い感光性樹脂等からなるフォトレジストを露光し、そのフォトレジストにフォトマスクが有するパターンを転写する。次に、感光性樹脂を現像によってバンク１２２Ｘをパターニングした絶縁層を形成する。一般にはポジ型と呼ばれるフォトレジストが使用される。ポジ型は露光された部分が現像によって除去される。露光されないマスクパターンの部分は、現像されずバンク１２２が約５００ｎｍ程度の厚みで残存する。
【００７８】
列バンク５２２Ｙの形成は、先ず、スピンコート法などを用い、列バンク５２２Ｙの構成材料（例えば、感光性樹脂材料）からなる膜を積層形成する。そして、樹脂膜をパターニングして間隙５２２ｚを開設して列バンク５２２Ｙを形成する。間隙５２２ｚの形成は、樹脂膜の上方にマスクを配して露光し、その後で現像することによりなされる。列バンク５２２Ｙは、列方向に延設され、行方向に間隙５２２ｚを介して並設される。
【００７９】
また、列バンク５２２Ｙは、発光層１２３の材料となる有機化合物を含んだインクの列方向への流動を堰き止めて、形成される発光層１２３の行方向外縁を規定するため、列バンク５２２Ｙはインクに対する撥液性が所定の値以上であることが必要である。他方、行バンク１２２Ｘは、発光層１２３のインクの列方向への流動を制御するために、行バンク１２２Ｘはインクに対する親液性が所定の値以上であることが必要である。
【００８０】
列バンク５２２Ｙの表面に撥水性をもたせるために、列バンク５２２Ｙの表面をＣＦ４プラズマ処理することもできる。また、列バンク５２２Ｙの形成にフッ素を含有した材料、もしくはフッ素を含有した材料を混合した組成物を用いてもよい。
製造上、バンク１２２Ｘの上限膜厚は、１０００ｎｍ以下で、製造時の膜厚バラツキがより小さくなると共にボトム線幅の制御が可能となる。また、下限膜厚は、膜厚が薄くなるとともに膜厚とボトム線幅とを同程度にする必要があり、下限膜厚が２００ｎｍ以上で、解像度の制約による所望のボトム線幅を得ることが可能となる。ましたがって、バンク１２２Ｘの厚みは、製造プロセスの観点では、例えば、２００ｍｍ以上１０００ｎｍ以下であることが好ましい。本実施の形態では約５００ｎｍとした。
【００８１】
製造上、バンク５２２Ｙの上限膜厚は、コスト削減による生産性向上の観点から１５００ｎｍ以下が望ましい。また、下限膜厚は、膜厚が薄くなるとともに膜厚とボトム線幅とを同程度にする必要があり、下限膜厚が１０００ｎｍ以上で、解像度の制約による所望のボトム線幅を得ることが可能となる。また溶液塗布をともなうプロセスの場合、下地の凹凸が膜厚の均一性が向上する。このことよりＴＦＴの段差をできるだけ低減する必要があることより絶縁膜の下限膜厚が決定し５００ｎｍ以上が好ましい。したがって、バンク５２２Ｙの厚みは、製造プロセスの観点では、例えば、５００ｎｍ以上１５００ｎｍ以下であることが好ましい。本実施の形態では約１０００ｎｍとした。
【００８２】
（４）発光層１２３の形成
図８（ｃ）に示すように、列バンク５２２Ｙで規定された各間隙５２２ｚ内に、ホール輸送層１２１側から順に、発光層１２３を積層形成する（ステップＳ６０）。
発光層１２３の形成は、インクジェット法を用い、有機発光材料を含むインクを列バンク５２２Ｙにより規定される間隙５２２ｚ内に塗布（ステップＳ６１）した後、焼成によりインクを乾燥する（ステップＳ６２）ことによりなされる。
【００８３】
具体的には、この工程では、副画素形成領域となる間隙５２２ｚに、インクジェット法によりＲ、Ｇ、Ｂいずれかの有機発光層の材料を含むインク１２３ＲＩ、１２３ＧＩ、１２３ＢＩをそれぞれ充填し、充填したインクを減圧下で乾燥させ、ベーク処理することによって、発光層１２３Ｒ、１２３Ｇ、１２３Ｂを形成する（図８（ｃ））。
（４−１）インク塗布方法（ステップＳ６０）について
発光層１２３のインクの塗布では、先ず、液滴吐出装置を用いて発光層１２３の形成するための溶液の塗布を行う。基板１００ｘに対して赤色発光層、緑色発光層、青色発光層の何れかを形成するためのインクの塗布が終わると、次に、その基板に別の色のインクを塗布し、次にその基板に３色目のインクを塗布する工程が繰り返し行われ、３色のインクを順次塗布する。これにより、基板１００ｘ上には、赤色発光層、緑色発光層、青色発光層が、図の紙面横方向に繰り返して並んで形成される。
【００８４】
次に、インクジェット法を用いて、発光層１２３のインクを間隙５２２ｚ内に塗布する方法の詳細について説明する。図９は、基板に対して発光層形成用のインクを塗布する工程を示す図であって、列バンク５２２Ｙ間の間隙５２２ｚに一様に塗布する場合の模式図である。
発光層１２３の形成時には、発光層１２３を形成するための溶液であるインクを用いて、赤色副画素用の間隙５２２ｚＲ内に発光層１２３Ｒ、緑色副画素用の間隙５２２ｚＧ内に発光層１２３Ｇ、及び青色副画素用の間隙５２２ｚＢ内に発光層１２３Ｂを、複数のラインバンク間の各領域に形成する。発光層１２３Ｒと、発光層１２３Ｇ又は発光層１２３Ｂとは厚みが異なる。具体的には、間隙５２２ｚＲ内に塗布するインクの量を、間隙５２２ｚＢ及び間隙５２２ｚＧ内に塗布するインクの量よりも多くすることにより、発光層１２３Ｒの厚みを、発光層１２３Ｂ及び発光層１２３Ｇの厚みよりも大きく形成することができる。
【００８５】
説明を簡略にするため、ここでは、ノズルから吐出するインクの量を第１の条件に設定して基板上の複数の第１色目の間隙にインクを塗布し、次に、ノズルから吐出するインクの量を第２の条件に設定してその基板上の複数の第２色目の間隙にインクを塗布し、次にノズルから吐出するインクの量を第３の条件に設定してその基板上の複数の第３色目の間隙にインクを塗布する方法で、３色全部の間隙にインクを順次塗布する。基板１００ｘに対して第１色目の間隙へのインクの塗布が終わると、次に、その基板の第２色目の間隙にインクを塗布し、さらに、その基板の第３色目の間隙にインクを塗布する工程が繰り返し行われ、３色の間隙用のインクを順次塗布する。
【００８６】
上記において、複数の基板に対して第１色目の間隙へのインクの塗布が終わると、次に、その複数の基板に第２色目の間隙にインクを塗布し、次にその複数の基板の第３色目の間隙にインクを塗布する工程を繰り返し行って、３色の間隙用のインクを順次塗布してもよい。
他方、ノズルから吐出するインクの量を第１の条件に設定して１枚の基板上の第１色目の間隙にインクを塗布した後、インクの量を第２の条件に変更して隣接する第２色目の間隙にインクを塗布し、さらに、インクの量を第３の条件に変更して隣接する第３色目の間隙にインクを塗布し、インクの量を第１の条件に戻して隣接する第１色目の間隙にインクを塗布し、この動作を繰り返して１枚の基板上の３色の間隙全部にインクを連続して塗布してもよい。
【００８７】
（列バンク５２２Ｙ間の間隙５２２ｚに一様に塗布する方法）
次に、１色の間隙中にインク（例えば、赤色間隙用のインク）を塗布する方法について説明する。
発光層１２３は、発光領域１００ａだけでなく、隣接する非自己発光領域１００ｂまで連続して延伸されている。このようにすると、発光層１２３の形成時に、発光領域１００ａに塗布されたインクが、非自己発光領域１００ｂに塗布されたインクを通じて列方向に流動でき、列方向の画素間でその膜厚を平準化することができる。但し、非自己発光領域１００ｂでは、行バンク１２２Ｘによって、インクの流動が程良く抑制される。よって、列方向に大きな膜厚むらが発生しにくく画素毎の輝度むらや寿命低下が改善される。
【００８８】
本塗布方法では、図７（ａ）に示すように、基板１００ｘは、列バンク５２２ＹがＹ方向に沿った状態で液滴吐出装置の作業テーブル上に載置され、Ｙ方向に沿って複数の吐出口６２４ｄ１がライン状に配置されたインクジェットヘッド６２２をＸ方向に走査しながら、各吐出口６２４ｄ１から列バンク５２２Ｙ同士の間隙５２２ｚ内に設定された着弾目標を狙ってインクを着弾させることによって行う。
【００８９】
なお、同一の塗布量にて発光層１２３のインクを塗布する領域は、ｘ方向に隣接して並ぶ３つの領域の中の１つである。
発光層１２３の形成方法はこれに限定されず、インクジェット法やグラビア印刷法以外の方法、例えばディスペンサー法、ノズルコート法、スピンコート法、凹版印刷、凸版印刷等の公知の方法によりインクを滴下・塗布しても良い。
【００９０】
（４−２）インク乾燥方法（ステップＳ６２）について
塗布したインクを焼成により乾燥するインク乾燥工程について説明する。図１０は、有機ＥＬ表示パネル１０の製造方法において、インク乾燥工程の詳細を示す工程図である。図１１は、インク乾燥工程におけるチャンバ内圧力の時間変化を示す図である。
ステップＳ６２０では、列バンク５２２Ｙ間の間隙５２２ｚ内に有機発光材料を含むインクが塗布された基板１００ｘを支持台７００に載置し、支持台７００を駆動手段（不図示）により、チャンバ５００の内に移動させて、基板１００ｘをチャンバ５００内に収容する。
【００９１】
ステップＳ６２１では、チャンバ５００内において、整流板４００を昇降手段（不図示）により上方から下方に移動させ、支持台７００の外周近傍に複数設けられたスペーサ８００に保持させる。これにより、支持台７００と整流板４００との間隙が所定距離に規制され、整流板４００と基板１００ｘ上の列バンク５２２Ｙとの間隙が、所定距離範囲内に規制される。
【００９２】
この状態において、真空ポンプ６００を駆動してチャンバ５００内の圧力を大気圧から真空まで減圧する（ステップＳ６２２）。図１１は、インク乾燥工程におけるチャンバ５００内圧力の時間変化を示す図である。図１１に示すように、本実施の形態では、チャンバ５００内の圧力を、約１００ｋＰａから約１分で約１０Ｐａまで１／１００００に減圧し、３分で１Ｐａ以下まで１／１０００００に減圧し、その後、０．１Ｐａまで減圧する。減圧過程では、主に開始から２分から３分までの時間Ｔｉｎｉにおいて、図５に示すように、支持台７００と整流板４００が位置するチャンバ５００内から外への気流が発生する。同様に基板１００ｘに塗布されたインクから蒸発した溶媒蒸気も、主に時間Ｔｉｎｉの時間帯において、基板１００ｘと整流板４００との間隙からチャンバ５００外へ放出される。
【００９３】
上述のとおり、インク乾燥装置９００では、整流板４００と基板１００ｘ上の列バンク５２２Ｙとの間隙が所定の範囲内に規制され、かつ、整流板４００と基板１００ｘ上の列バンク５２２Ｙとの間隙に対する貫通孔４００ａの直径の比率が、所定の範囲内に規制されている。さらに、貫通孔４００ａの直径とピッチは、基板１００ｘ上の少なくとも区画領域１０ａと対向する範囲において均一に配置されている。
【００９４】
そのため、基板１００ｘと整流板４００との間の空間において、基板１００ｘ上の区画領域１０ａから蒸発したインクの溶媒の蒸気が、基板１００ｘの平面方向に移動することが抑制され、区画領域１０ａから蒸発したインクの溶媒の蒸気は、区画領域１０ａ内において通貫通孔４００ａを介して均一な速度で蒸気を整流板４００上方に放出される。
次に、チャンバ５００内の圧力が所定の基準値以下になるまで減圧し、基準値以下を維持し充填したインクに含まれる溶媒を蒸発してインクを乾燥させる。その後、基板１００ｘにベーク処理を施すことによって、発光層１２３を形成する（ステップＳ６２３）。ベーク処理は、所定条件の焼成工程（加熱温度約１５０℃、加熱時間約６０分１５分以上４５分以内の条件で真空焼成する工程）により行う。
【００９５】
焼成工程が終了すると、チャンバ５００内に気体を導入し（ステップＳ６２４）、整流板４００を昇降手段（不図示）により上方に移動して基板１００ｘから退避させて、支持台７００を駆動手段（不図示）により、チャンバ５００の外に移動させて、発光層１２３が形成された基板１００ｘをチャンバ５００外に搬出し（ステップＳ６２５）、インク乾燥工程を終了する。
【００９６】
（５）電子輸送層１２４、対向電極層１２５および封止層１２６の形成
図８（ｄ）に示すように、間隙５２２ｚ内、及び列バンク５２２Ｙ上にベタ膜として真空蒸着法などを用い電子輸送層１２４を形成する（ステップＳ７０）。間隙５２２ｚ内、及び列バンク５２２Ｙ上にベタ膜として電子輸送層１２４を被覆するように、対向電極層１２５および封止層１２６を順に積層形成する（ステップＳ８０、Ｓ９０）。対向電極層１２５および封止層１２６は、ＣＶＤ法、スパッタリング法などを用い形成できる。
【００９７】
（６）ＣＦ基板１３１の形成
次に、ＣＦ基板１３１を形成する（ステップＳ１００）。図１２（ａ）〜（ｄ）は、有機ＥＬ表示パネル１０の製造におけるＣＦ基板１３１製造の各工程での状態を示す模式断面図である。
ＣＦ基板１３１の形成では、先ず、透明な上部基板１３０を準備する（図１２（ａ））。次に、上部基板１３０表面に、紫外線硬化樹脂成分を主成分とするカラーフィルタ層１２８（例えば、Ｇ）の材料を溶媒に分散させ、ペースト１２８Ｘを塗布し（図１２（ｂ））、溶媒を一定除去した後、所定のパターンマスクＰＭ２を載置し、紫外線照射を行う（図１２（ｃ））。その後はキュアを行い、パターンマスクＰＭ２及び未硬化のペースト１２８Ｘを除去して現像すると、カラーフィルタ層１２８（Ｇ）が形成される（図１２（ｄ））。この図１２（ｂ）、（ｄ）の工程を各色のカラーフィルタ材料について同様に繰り返すことで、カラーフィルタ層１２８（Ｒ）、１２８（Ｂ）を形成する。なお、ペースト１２７Ｘを用いる代わりに市販されているカラーフィルタ製品を利用してもよい。
【００９８】
（７）ＣＦ基板１３１と背面パネルとの貼り合わせ
次に、ＣＦ基板１３１と背面パネルとの貼り合わせる（ステップＳ１１０）。
工程では、先ず、基板１００ｘから封止層１２６までの各層からなる背面パネルに、アクリル樹脂、シリコーン樹脂、エポキシ樹脂などの紫外線硬化型樹脂を主成分とする接合層１２７の材料を塗布する（図１３（ａ））。
【００９９】
続いて、塗布した材料に紫外線照射を行い、背面パネルとＣＦ基板１３１との相対的位置関係を合せた状態で両基板を貼り合わせる。このとき、両者の間にガスが入らないように注意する。その後、両基板を焼成して封止工程を完了すると、表示パネル１０が完成する（図１３（ｂ））。
６．表示パネル１０の製造方法による効果について
以下、表示パネル１０から得られる効果について説明する。
【０１００】
６．１  膜厚測定結果
発明者は、表示パネル１０における発光層１２３の膜厚の分布を測定した。図１３は、表示パネル１０の実施例、比較例１から３における膜厚の測定位置を示す模式平面図である。本試験では、表示パネル１０の実施例における、区画領域１０ａのＸ方向中心線上における基板１００ｘ上の発光層１２３の膜厚の分布を、列バンク５２２Ｙの列方向端部５２２Ｙｅから端部５２２Ｙｅまで測定した。
【０１０１】
（１）供試サンプル
次に、実施例、比較例１から３の仕様について説明する。
実施例のサンプルは、インク乾燥工程において、実施例に係るインク乾燥装置９００を用いて製造した表示パネル１０である。
比較例１の結果は、インク乾燥工程において、インク乾燥装置９００から整流板４００を取り除いた比較例１に係るインク乾燥装置を用いて製造した表示パネルの膜厚測定結果である。
【０１０２】
比較例２の結果は、インク乾燥工程において、インク乾燥装置９００から整流板４００に変えて貫通孔を一切設けない整流板４００Ｘ２を用いた比較例２に係るインク乾燥装置を用いて製造した表示パネルの膜厚測定結果である。図１５は、インク乾燥装置の比較例２における整流板４００Ｘ２と基板１００ｘとの位置関係を示す斜視図である。
比較例３の結果は、インク乾燥工程において、インク乾燥装置９００から整流板４００に変えて基板１００ｘの区画領域１０ａに対向する範囲、あるいは当該範囲の外縁よりＸ、Ｙ方向とも０〜５０ｍｍ内方を外縁とする範囲の何れかを開口とした整流板４００Ｘ３を用いた比較例２に係るインク乾燥装置を用いて製造した表示パネルの膜厚測定結果である。図１６は、インク乾燥装置の比較例３における整流板４００Ｘ３と基板１００ｘとの位置関係を示す模式図であって、（ａ）は斜視図、（ｂ）は平面図である。
【０１０３】
（２）測定結果
図１７は、表示パネル１０の実施例及び比較例１における膜厚の測定結果である。比較例１では、列バンク５２２Ｙの上端部（０ｍｍ位置）にて、上端部から約２０ｍｍの位置と比較して膜厚が最大１８ｎｍ減少した。また、下端部（２２０ｍｍ位置）にて、下端部から約４０ｍｍの位置と比較して膜厚が最大１３ｎｍ減少した。これに対し、表示パネル１０の実施例では、列バンク５２２Ｙの上端部（０ｍｍ位置）及び下端部（２２０ｍｍ位置）における膜厚の減少は３〜５ｎｍ程度しか観測されなかった。
【０１０４】
以上の結果より、表示パネル１０では、インク乾燥装置９００から整流板４００を取り除いた比較例１に対して隣接する列バンク５２２Ｙ間の間隙５２２ＹＺに沿った列状塗布領域内で機能層の膜厚の均一性が向上したことが確認された。
図１８は、比較例２における膜厚の測定結果である。比較例２では、列バンク５２２Ｙの上端部（０ｍｍ位置）にて、上端部から約１００ｍｍの位置と比較して膜厚が最大２５ｎｍ減少した。また、下端部（２２０ｍｍ位置）にて、同じ位置と比較して膜厚が最大２３ｎｍ減少した。
【０１０５】
以上の結果より、表示パネル１０では、貫通孔を一切設けない整流板４００Ｘ２を用いた比較例２に対しても隣接する列バンク５２２Ｙ間の間隙５２２ＹＺに沿った列状塗布領域内で機能層の膜厚の均一性が向上したことが確認された。また、比較例１との比較では、比較例２では比較例１よりも、間隙５２２ＹＺに沿った列状塗布領域内で機能層の膜厚の変動が大きいことが確認された。
【０１０６】
図１９は、比較例３における膜厚の測定結果を比較例１における膜厚の測定結果とともに示した図である。比較例３として、整流板４００に変えて基板１００ｘの区画領域１０ａに対向する範囲開口とした整流板を用いた比較例３Ａに係るインク乾燥装置により製造された表示パネルの膜厚、及び、区画領域１０ａに対向する範囲の外縁よりＸ、Ｙ方向とも２０ｍｍ内方を外縁とする範囲を開口とした整流板を用いた比較例３Ｂに係るインク乾燥装置により製造された表示パネルの膜厚との両方を示す。
【０１０７】
比較例３Ａでは、列バンク５２２Ｙの上端部（０ｍｍ位置）にて、上端部から約２０ｍｍの位置と比較して膜厚が最大１５ｎｍ減少した。また、下端部（２２０ｍｍ位置）にて、下端部から約４０ｍｍの位置と比較して膜厚が最大１５ｎｍ減少しており、比較例１と同様の結果であった。
比較例３Ｂでは、列バンク５２２Ｙの上端部（０ｍｍ位置）にて、上端部から約７０ｍｍの位置と比較して膜厚が最大１１ｎｍ減少した。また、下端部（２２０ｍｍ位置）にて、下端部から約６０ｍｍの位置と比較して膜厚が最大１０ｎｍ減少しており、比較例１及びと比較例３Ａよりも５ｎｍ程度の良化が確認された。
【０１０８】
上述した実施例との比較では、比較例３Ａ、比較例３Ｂともに、間隙５２２ＹＺに沿った列状塗布領域内で機能層の膜厚の変動が大きいことが確認された。
６．２  膜厚測定結果について
表示パネル１０から得られた発光層１２３の膜厚測定結果について考察する。
（１）比較例１について
（行列方向における基板中央部と周辺部とのインク溶媒の蒸気濃度分布に起因する膜厚変動）
発明者は、基板上にインクを充填し乾燥する方法で機能層を形成するウエットプロセスに於いて、基板上の表示領域の中央部分と表示領域の周縁部分での乾燥速度差による成膜形状にばらつきについて検討を行った。
【０１０９】
図２０（ａ）（ｂ）は、比較例１に係る表示領域の中央部分と表示領域の周縁部分との間の成膜形状の違いを示す説明図である。図２０（ａ）において、１００ｘは基板、５２２Ｙは基板１００ｘに配設される列バンクであって、隣接する列バンク５２２Ｙ間の間隙５２２ｚを規定する。１２３は発光層を形成するために間隙５２２ｚに充填されたインクである。
【０１１０】
図１７に示すように、列バンク５２２Ｙの高さを面内で均一に素子を作製した場合、インクの溶媒の蒸気濃度が高く乾燥の遅い表示領域の中央部分Ａ１のサブ画素では、区画領域１０ａの外周付近に位置するために相対的に蒸気濃度が低く乾燥の速い表示領域の周縁部分Ｂ１又はＣ１のサブ画素に比べ、発光層１２３は側壁近傍が薄膜化し画素中央が厚膜化するという結果となった。
【０１１１】
図２０（ａ）（ｂ）に示すように、乾燥の遅い中央部分Ａ１では、溶媒が蒸発する過程で、発光層１２３インクを構成する固形成分が沈降し間隙５２２ｚの底部に移動し、底部の膜厚を増加させたものと考えられる。
このように、比較例１では、行列方向における基板中央部と周辺部とのインク溶媒の蒸気濃度分布に伴う溶媒蒸発速度のアンバランスに起因する膜厚変動が発生する。
【０１１２】
（列方向における基板中央部と周辺部とのインク表面張力のアンバランスに起因する膜厚変動）
図２０（ａ）は、比較例１における列バンク５２２Ｙの端部５２２Ｙｅ付近の基板１００Ｘの模式平面図であり、（ｂ）は（ａ）におけるＹ２−Ｙ２で切った模式側断面図である。（ｃ）は、時間経過に伴う発光層１２３Ｙの膜厚の変化を示す（ａ）におけるＹ２−Ｙ２で切った模式側断面図である。図２０（ａ）（ｂ）に示すように、基板１００Ｘには、列バンク５２２Ｙ及び行バンク１２２Ｘが配設されている。
【０１１３】
図２０（ｃ）に示すように、比較例１における基板１００ｘ上に塗布された発光層１２３Ｙのインクは、列バンク５２２Ｙの端部５２２Ｙｅから溶媒の乾燥は始まる。その理由は、ウエットプロセスに於いては、インクの溶媒を蒸発乾燥させるプロセスにおいて、成膜エリアの中央部分と周縁部分とでは、周縁部分の方が中央部分よりも溶媒蒸気圧が低くなることにより溶媒の乾燥速度が大きいためである。成膜エリアとは、ウエットプロセスによりインクを塗布するエリアであり、図１に示した区画領域１０ａと同じ領域である。そのため、乾燥により溶媒の蒸発が進み、単位面積あたりの残存溶媒量が少ない端部５２２Ｙｅ付近のインクよりも、溶媒の蒸発が遅く単位面積あたりの残存溶媒量が多い端部５２２Ｙｅより内方のインクの表面張力が不均一となる。そして、端部５２２Ｙｅ付近のインクは端部５２２Ｙｅより内方のインクからの表面張力によって内方に引っ張られ内方に向けたインク対流が生じる。その結果、端部５２２Ｙｅ付近のインクは端部５２２Ｙｅより内方へ移動し、端部５２２Ｙｅより内方におけるインク膜厚は増加する。
【０１１４】
図２０（ｃ）の上段から下段に向けて段階的に示すように、時間経過に伴い端部５２２Ｙｅから内方に向けて徐々に溶媒の乾燥が進行し、これに伴い、端部５２２Ｙｅから内方に向けたインクの移動により端部５２２Ｙｅから内方に向けてインク膜厚も徐々に増加する。最終的には、成膜エリアの中央部分においてインク膜厚が最大となり、図２２に示すように、形成される発光層１２３Ｙの膜形状も同様に成膜エリアの列方向の中央部分において膜厚が最大となる形状になる。
【０１１５】
このように、比較例１では、列方向における基板中央部と周辺部とのインク表面張力のアンバランスに起因する膜厚変動が発生する。
（２）比較例２について
図２３（ａ）（ｂ）は、比較例２に係る表示領域の中央部分と表示領域の周縁部分との間の成膜形状の違いを示す説明図である。図１８に示すように、貫通孔を一切設けない整流板４００Ｘ２を用いてインク乾燥を行った比較例２では、比較例１との比較において、より一層側壁近傍が薄膜化し画素中央が厚膜化する結果となった。すなわち、インクの溶媒の蒸気濃度が高く乾燥の遅い表示領域の中央部分Ａ２のサブ画素では、区画領域１０ａの外周付近に位置するために相対的に蒸気濃度が低く乾燥の速い表示領域の周縁部分Ｂ２又はＣ２のサブ画素に比べ、より一層側壁近傍が薄膜化し画素中央が厚膜化する傾向が堅調となった。
【０１１６】
図２３（ａ）（ｂ）に示すように、貫通孔を一切設けない整流板４００Ｘ２を用いたことにより、インクの溶媒の蒸気は整流板４００Ｘ２と基板１００ｘとの間隙から上方へ放出（Ｆｚ２）されず、間隙の外周縁のみから放出（Ｆｘ１、２）されるために、中央部分Ａ２と周縁部分Ｂ２又はＣ２との蒸気濃度の差がより一層大きくなるためである。そのため、比較例１に比べてさらに乾燥が抑制される中央部分Ａ２では、溶媒が蒸発する過程で、発光層１２３インクを構成する固形成分が沈降し間隙５２２ｚの底部に移動し、底部の膜厚を増加させたものと考えられる。
【０１１７】
このように、比較例２では、比較例１に対し行列方向における基板中央部と周辺部とのインク溶媒の蒸気濃度分布に伴う溶媒蒸発速度のアンバランスに起因する膜厚変動が拡大する。
他方、列方向における基板中央部と周辺部とのインク表面張力のアンバランスに起因する膜厚変動については、比較例２は比較例１と同等であると考えられる。
【０１１８】
（３）実施例について
図２４（ａ）（ｂ）は、実施例に係る表示領域の中央部分と表示領域の周縁部分との間の成膜形状の違いを示す説明図である。図１７に示すように、均一な密度で複数の貫通孔４００ａが開設された整流板４００を用いてインク乾燥を行った実施例では、表示領域の中央部分Ａ３のサブ画素と区画領域１０ａの外周付近に位置する表示領域の周縁部分Ｂ３又はＣ３のサブ画素との間で、比較例１、２に対して発光層１２３の膜厚の差が減少するという結果になった。
【０１１９】
図２４（ａ）（ｂ）に示すように、均一な密度で複数の貫通孔４００ａが開設された整流板４００を用いたことにより、インクの溶媒の蒸気は整流板４００と基板１００ｘとの間隙から主に貫通孔４００ａを通って上方に多くが放出され（Ｆｚ１）、外周縁から放出（Ｆｘ１、２）される蒸気の面内の移動が減少したために、中央部分Ａ３と周縁部分Ｂ３又はＣ３との蒸気濃度の差が減少して、中央部分Ａ３と周縁部分Ｂ３又はＣ３における溶媒の蒸発速度の差が減少する。そのため、中央部分Ａ３において、周縁部分Ｂ３又はＣ３との比較において、溶媒が蒸発する過程で、発光層１２３インクを構成する固形成分が沈降し間隙５２２ｚの底部に移動し、底部の膜厚が増加する傾向ことを抑制できたものと考えられる。
【０１２０】
このように、実施例では、比較例１、２に対し行列方向における基板中央部と周辺部とのインク溶媒の蒸気濃度分布に伴う溶媒蒸発速度のアンバランスに起因する膜厚変動が減少する。
他方、列方向における基板中央部と周辺部とのインク表面張力のアンバランスに起因する膜厚変動についても、実施例は比較例１、２に対し改善すると考えられる。実施例では、基板中央部と周辺部とのインク溶媒の蒸気濃度分布に起因する膜厚変動が減少したことによって、列状塗布領域内でのインク表面張力のアンバランスの発生要因である蒸発速度差が減少し、インク表面張力のアンバランスが減少するためである。
【０１２１】
以上により、実施例では、図２４（ｂ）に示すように、形成される発光層１２３の膜形状も同様に成膜エリアの周縁部分と中央部分において膜厚が等価な形状になる。すなわち、基板中央部と周辺部とのインク溶媒の蒸気濃度分布に伴う溶媒蒸発速度のアンバランスに起因する膜厚変動を抑制するとともに、基板上の列状塗布領域内に有機発光材料を含むインクを塗布して製造する際に、列状塗布領域内でインク表面張力のアンバランスの起因するインク対流の影響を緩和することができる。その結果、成膜エリアの周縁部分と中央部分において発光層１２３の膜厚の不均一性に起因して生じる輝度ムラを改善することができる。
【０１２２】
７．小  括
以上説明したように、実施の形態１に係る表示パネル１０の製造方法では、行方向に隣接する列バンク５２２Ｙ間の間隙５２２ｚそれぞれに、列バンク２２Ｙの列方向端部間にわたり列方向に連続して有機発光材料を含むインクを塗布する工程と、均一な密度で複数の貫通孔４００ａが開設された整流板４００が複数の列バンクから所定距離離間した状態で、複数の貫通孔が基板１００ｘ上の少なくとも複数の列バンク２２Ｙと対向する範囲１０ａに位置するように、インクが塗布された基板１００ｘと整流板４００とを対向させて配置する工程と、基板１００ｘ及び整流板４００を含む雰囲気から気体の排気する工程と、雰囲気の圧力が所定圧力以下の状態において基板１００ｘを加熱することによりインクを乾燥させる工程とを含むことを特徴とする。
【０１２３】
係るインク乾燥工程を含む表示パネル１０の製造方法により、インク乾燥工程において、形成される発光層１２３の膜形状も同様に成膜エリアの周縁部分と中央部分において膜厚が等価な形状になる。
上記したように、貫通孔４００ａの直径とピッチは、基板１００ｘ上の少なくとも区画領域１０ａと対向する範囲において均一に配置されている構成を採る。そのため、区画領域１０ａから蒸発したインクの溶媒の蒸気は、区画領域１０ａ内において通貫通孔４００ａを介して均一な速度で蒸気を整流板４００上方に放出される。
【０１２４】
そのため、基板１００ｘ中央部と周辺部とのインク溶媒の蒸気濃度分布に伴う溶媒蒸発速度のアンバランスに起因する膜厚変動を抑制するとともに、基板１００ｘ上の列状塗布領域内に有機発光材料を含むインクを塗布して製造する際に、列状塗布領域内でインク表面張力のアンバランスの起因するインク対流の影響を緩和することができる。その結果、基板１００ｘ上の列状塗布領域５２２ｚ内及び列状塗布領域５２２ｚ間で発光層１２３の膜厚の均一化を図ることができる。すなわち、非表示パネル１０の成膜エリアの周縁部分と中央部分において発光層１２３の膜厚の不均一性に起因して生じる表示パネル１０面内での輝度ムラを改善することができる。
【０１２５】
また、インクを乾燥させる工程における整流板４００を基板１００ｘに対向させた状態において、整流板４００と列バンクとの最小間隙に対する貫通孔の開口長さの比率は、０．５以上２以下である構成としてもよい。
係る構成により、基板１００ｘと整流板４００との間の空間において、基板１００ｘ上の区画領域１０ａから蒸発したインクの溶媒の蒸気が、基板１００ｘの平面方向に移動することが抑制され、溶媒の蒸気を貫通孔４００ａを介して整流板４００上方に放出させることができる。
【０１２６】
また、整流板には、整流板が複数の列バンクと対向する範囲における開口率が１０％以上６０％以下、さらに好ましくは開口率が２０％以上４０％以下である構成であってもよい。
係る構成により、基板１００ｘと整流板４００との間の空間において、基板１００ｘ上の区画領域１０ａから蒸発したインクの溶媒の蒸気が、基板１００ｘの平面方向に移動することを抑制し、大半の蒸気を適切に溶媒の蒸気を貫通孔４００ａを介して整流板４００上方に放出させる構成を実現できる。
【０１２７】
また、実施の形態１に係る表示パネル１０の製造方法に用いるインク乾燥装置９００は、基板１００ｘ上に並設された複数の列バンクにおける、行方向に隣接する列バンク間の間隙それぞれに列バンクの列方向端部間にわたり列方向に連続して塗布されたインクの乾燥に用いるインク乾燥装置であって、インクが塗布された基板１００ｘが設置されるチャンバと、チャンバ内において基板１００ｘが載置される支持台と、均一な密度で複数の孔が開設された整流板４００と、整流板４００を、複数の列バンクから所定距離離間した状態で、複数の貫通孔が基板１００ｘ上の少なくとも複数の列バンクと対向する範囲に位置するように、インクが塗布された基板１００ｘが載置された支持台に対し対向させるスペーサと、チャンバ内の気体を排気する手段と、チャンバ内に設置された基板１００ｘを加熱する手段とを備えたことを特徴とする。
【０１２８】
係るインク乾燥装置９００を用いたインク乾燥工程では、形成される発光層１２３の膜形状も同様に成膜エリアの周縁部分と中央部分において膜厚が等価な形状になる。すなわち、基板１００ｘ中央部と周辺部とのインク溶媒の蒸気濃度分布に伴う溶媒蒸発速度のアンバランスに起因する膜厚変動を抑制することができる。その結果、基板上の列状塗布領域内に有機発光材料を含むインクを塗布して製造する表示パネルにおいて、非表示パネル１０の成膜エリアの周縁部分と中央部分において発光層１２３の膜厚の不均一性に起因して生じる輝度ムラを改善することができる。
【０１２９】
８．変形例１
次に、変形例１に係るインク乾燥装置９００Ａを用いた表示パネル１０Ａの製造方法について説明する。
実施の形態１に係るインク乾燥装置９００を用いた表示パネル１０の製造方法では、インク乾燥工程において、均一な密度で複数の貫通孔４００ａが開設された整流板４００が複数の列バンクから所定距離離間した状態でインクが塗布された基板と対向して配される構成とした。しかしながら、整流板の形状は上記に限らず適宜変更してもよい。
【０１３０】
図２５は、変形例に係る有機ＥＬ表示パネル１０の製造方法に用いるインク乾燥装置９００Ａの模式断面図である。図２６は、インク乾燥装置９００Ａにおける整流板４００Ａと基板１００ｘとの位置関係を示す模式図であって、（ａ）は斜視図、（ｂ）は整流板４００Ａを透視して示した基板１００ｘの平面図である。
図２５、図２６に示すように、インク乾燥装置９００Ａは、均一な密度で複数の貫通孔４００ａａが開設されているとともに、複数の列バンク５２２Ｙと対向する面上の領域を囲繞する周壁４００Ａｂを有する整流板４００Ａを有する構成を採る。そして、インク乾燥工程では、整流板４００Ａが複数の列バンク５２２Ｙから所定距離離間した状態で前記インクが塗布された基板１００ｘと整流板４００Ａとを対向させて配置した状態において、基板１００ｘの平面視したとき周壁４００Ａｂは複数の列バンク５２２Ｙを囲繞している構成を採る。整流板４００Ａにおいて周壁４００Ａｂ以外の要素、及び、インク乾燥装置９００Ａにおける整流板４００Ａ以外の構成については、インク乾燥装置９００における各構成と同じであり説明を省略する。
【０１３１】
係る構成により、インクの溶媒の蒸気は整流板４００Ａと基板１００ｘとの間隙における外周縁からの放出（Ｆｘ０）を停止でき、インクの溶媒の蒸気は全て整流板４００Ａの貫通孔４００ａを通って上方に放出される（Ｆｚ１）こととなる。これより、中央部分Ａ４と周縁部分Ｂ４又はＣ４との蒸気濃度の差がさらに減少することができる。
図２７（ａ）（ｂ）は、変形例に係る表示領域の中央部分と表示領域の周縁部分との間の成膜形状の違いを示す説明図である。均一な密度で複数の貫通孔４００ａが開設され、さらに外周縁に周壁４００Ａｂを設けた整流板４００Ａを用いてインク乾燥を行った変形例では、表示領域の中央部分Ａ４のサブ画素と区画領域１０ａの外周付近に位置する表示領域の周縁部分Ｂ４又はＣ４のサブ画素との間で、実施例に対して発光層１２３の膜厚の差が同等か又は減少すると考えられる。
【０１３２】
図２７（ａ）（ｂ）に示すように、周縁に周壁４００Ａｂを設けた整流板４００Ａを用いたことにより、インクの溶媒の蒸気は整流板４００と基板１００ｘとの間隙から貫通孔４００ａを通って全て放出され（Ｆｚ１）、外周縁からの蒸気の放出（Ｆｘ０）を停止でき、中央部分Ａ４と周縁部分Ｂ４又はＣ４との蒸気濃度の差がさらに減少する。そのため、中央部分Ａ４において、発光層１２３インクの底部の膜厚増加をほぼ解消できたものと考えられる。基板１００ｘに対し対向して配置された状態において、整流板４００と基板１００ｘ上の列バンク５２２Ｙとの間隙が２０ｍｍ以上である場合において、周壁４００Ａｂを設けた整流板４００Ａを用いることが好ましい。間隙が２０ｍｍ以上である場合において蒸発したインクの溶媒の蒸気が、基板１００ｘの平面方向に移動が生じるからである。また、Ｘ、Ｙ方向における整流板４００の長さが、同方向における基板１００ｘの長さと近似する場合にも周壁４００Ａｂを設けた整流板４００Ａを用いることが好ましい。この場合にも、インク溶媒の蒸気の基板１００ｘの平面方向への移動が生じるからである。
【０１３３】
なお、以上において、整流板４００Ａにおける周壁４００Ａｂは、基板１００ｘ表面には接触させないことが必要である。
以上、説明したように、変形例では、整流板４００は、複数の列バンク５２２Ｙと対向する整流板４００面上の領域を囲繞する周壁４００Ａｂを有し、インクを乾燥させる工程において、基板１００ｘの平面視したとき周壁４００Ａｂは複数の列バンク５２２Ｙを囲繞している構成を採る。係る構成により、比較例１、２に対し行列方向における基板中央部と周辺部とのインク溶媒の蒸気濃度分布に伴う溶媒蒸発速度のアンバランスに起因する膜厚変動がほぼ解消する。
【０１３４】
他方、列方向における基板中央部と周辺部とのインク表面張力のアンバランスに起因する膜厚変動についても、変形例は実施例に対し改善すると考えられる。変形例では、基板中央部と周辺部とのインク溶媒の蒸気濃度分布に起因する膜厚変動が減少したことによって、列状塗布領域内でのインク表面張力のアンバランスがさらに減少するためである。
その結果、成膜エリアの周縁部分と中央部分において発光層１２３の膜厚の不均一性に起因して生じる輝度ムラをより一層改善することができる。
【０１３５】
９．変形例２
次に、変形例２に係るインク乾燥装置９００Ｂの構成とそれを用いた表示パネルの製造方法について説明する。
９．１  インク乾燥装置９００Ｂの構成
実施の形態１に係るインク乾燥装置９００を用いた表示パネル１０の製造方法では、インク乾燥工程において、均一な密度で複数の貫通孔４００ａが開設された整流板４００が複数の列バンクから所定距離離間した状態でインクが塗布された基板と対向して配される構成とした。しかしながら、整流板の貫通孔４００ａは上記に限らず適宜変更してもよい。
【０１３６】
図２８（ａ）（ｂ）は、変形例２に係る有機ＥＬ表示パネルの製造方法に用いるインク乾燥装置９００Ｂの模式断面図である。図２８（ａ）（ｂ）に示すように、インク乾燥装置９００Ｂは、実施の形態に係るインク乾燥装置９００と同様に、均一な密度で複数の貫通孔４００ａが開設されている整流板４００を有する。そして、インク乾燥装置９００Ｂでは、整流板４００に開設された複数の貫通孔４００ａの一部又は全部を開閉可能な施蓋機構４５０を備えた点でインク乾燥装置９００と相違する。ここで、貫通孔４００ａの全部を閉じるとは各貫通孔４００ａを完全に蓋をして閉じることをさす。一方、貫通孔４００ａの一部を閉じるとは、各貫通孔４００ａのそれぞれに対し部分的に蓋をして各貫通孔の開口率を減少する場合と、複数の貫通孔のうち一部の貫通孔に蓋をして開口している貫通孔の割合を減少する場合との両方をさすものである。インク乾燥装置９００Ｂにおける施蓋機構４５０以外の構成については、インク乾燥装置９００における各構成と同じであり説明を省略する。
【０１３７】
図２８（ａ）は、施蓋機構４５０が貫通孔４００ａの全部を閉じた状態を示している。施蓋機構４５０に設けられた蓋部４５０ｂが整流板４００の貫通孔４００ａの上方に位置して貫通孔４００ａの各開口に蓋をしている。この状態では、インクの溶媒の蒸気は施蓋機構４５０の蓋部４５０ｂにより遮られ、整流板４００Ａの貫通孔４００ａを通って上方に放出されることはない（図２８（ａ）Ｆｚ０）。
【０１３８】
図２８（ｂ）は、施蓋機構４５０が貫通孔４００ａを開いた状態を示している。施蓋機構４５０に設けられた孔部４５０ａが整流板４００の貫通孔４００ａの上方に位置し、蓋部４５０ｂは貫通孔４００ａと重ならない位置に移動して、貫通孔４００ａの蓋を解除している。この状態では、インクの溶媒の蒸気は整流板４００の貫通孔４００ａを通って上方に放出される（図２８（ｂ）Ｆｚ１）。
【０１３９】
このように、インク乾燥装置９００Ｂは、整流板４００に開設された複数の貫通孔４００ａの一部又は全部を開閉可能な施蓋機構４５０を備えた整流板４００が、インク乾燥工程において、複数の列バンク５２２Ｙから所定距離離間した状態でインクが塗布された基板１００ｘと整流板４００とを対向させて配置した状態で、基板１００ｘの平面視したとき複数の貫通孔４００ａは複数の列バンク５２２Ｙを上方に位置している構成を採る。
【０１４０】
係る構成により、貫通孔４００ａの一部又は全部を閉じている所定時間の間にインクの溶媒の蒸気は整流板４００Ａと基板１００ｘとの間隙内雰囲気中のインク溶媒の蒸気Ａｉｒ１の蒸気濃度を高い状態に保持して、基板１００ｘ上の区画領域１０ａからインクの溶媒の蒸発を抑制することができる。
９．２  インク乾燥装置９００Ｂを用いたインク乾燥方法
次に、インク乾燥装置９００Ｂを用いたインク乾燥方法（図７におけるステップＳ６２）について説明する。図２９は、有機ＥＬ表示パネル１０の製造方法において、インク乾燥装置９００Ｂを用いたインク乾燥工程の詳細を示す工程図である。図２９において、ステップＳ６２１Ｂ１、ステップＳ６２１Ｂ２以外の工程については、図１０に示す実施の形態におけるインク乾燥方法の各ステップと同じである。
【０１４１】
ステップＳ６２０では、列バンク５２２Ｙ間の間隙５２２ｚ内に有機発光材料を含むインクが塗布された基板１００ｘを支持台７００に載置してチャンバ５００の内に移動させて、基板１００ｘをチャンバ５００内に収容する。
ステップＳ６２１Ｂ１では、チャンバ５００内において、整流板４００を上方から下方に移動させ、支持台７００の外周近傍に複数設けられたスペーサ８００に保持させる。上述のとおり、インク乾燥装置９００Ｂは、整流板４００に開設された複数の貫通孔４００ａを開閉可能な施蓋機構４５０を備えている。ステップＳ６２１Ｂ１では、施蓋機構４５０に設けられた蓋部４５０ｂが整流板４００の貫通孔４００ａの上方に位置して貫通孔４００ａの一部又は全部に蓋をしている状態で、基板１００ｘと整流板４００とを対向させて配置して所定時間保持する。ここで、貫通孔４００ａの一部又は全部に蓋をした状態で、基板１００ｘと整流板４００とを対向させて保持する時間は、排気プロファイル（排気速度）によって変わるが、例えば、排気開始から３０秒以上１８０秒以下であることが好ましい。
【０１４２】
これにより、支持台７００と整流板４００との間隙が所定距離に規制され、所定時間貫通孔４００ａを閉じた状態で整流板４００と基板１００ｘ上の列バンク５２２Ｙとの間隙が、所定距離範囲内に規制されることによりインク乾燥を抑制することができる。すなわち、整流板４００と基板１００ｘ上の列バンク５２２Ｙとの間隙内雰囲気中のインク溶媒の蒸気Ａｉｒ１の蒸気濃度を高い状態に保持して、基板１００ｘ上に溶剤蒸気の飽和域をつくりあげ、基板１００ｘ上の区画領域１０ａからインクの溶媒の蒸発を抑制することができる。そのため、インク吐出直後においては、列状塗布領域を構成する間隙５２２ｚ内において、インク吐出口のインクの吐出量バラツキに起因する膜厚バラツキが生じるが、貫通孔４００ａの一部又は全部を閉じている所定時間の間に基板１００ｘの間隙５２２ｚ内のインクの列方向への移動が許容されるので、間隙５２２ｚ内のインクは列方向に移動して膜厚バラツキが所定時間内にレべリングされる。その結果、インクジェット方式における吐出口のインク吐出量のバラツキや不吐出等に起因するインク塗布直度の列方向に沿った膜厚バラツキは減少する。
【０１４３】
その後、施蓋機構４５０を動作させて、施蓋機構４５０に設けられた蓋部４５０ｂを貫通孔４００ａと重ならない位置に移動して貫通孔４００ａの蓋を解除し、孔部４５０ａが整流板４００の貫通孔４００ａの上方に位置させて貫通孔４００ａを開口させる（ステップＳ６２１Ｂ１）。
この状態において、真空ポンプ６００を駆動してチャンバ５００内の圧力を大気圧から真空まで減圧する（ステップＳ６２２）。ステップＳ６２２におけるインク乾燥工程におけるチャンバ５００内圧力の時間変化は図１１に示す態様と同じである。減圧過程では、主に開始から２分から３分までの時間Ｔｉｎｉにおいて、図２８（ｂ）に示すように、支持台７００と整流板４００が位置するチャンバ５００内から外への気流Ｆｌ１が発生する。気流Ｆｌ１に吸引されて、基板１００ｘに塗布されたインクから蒸発した溶媒蒸気は、主に時間Ｔｉｎｉの時間帯において、基板１００ｘと整流板４００との間隙から貫通孔４００ａを通って整流板４００上方へ移動し、気流Ｆｌ１によりチャンバ５００外へ放出される。
【０１４４】
次に、チャンバ５００内の圧力が所定の基準値以下になるまで減圧し、充填したインクに含まれる溶媒を蒸発してインクを乾燥させ、その後、基板１００ｘにベーク処理を施して、発光層１２３を形成する（ステップＳ６２３）。
焼成工程が終了すると、チャンバ５００内に気体を導入し（ステップＳ６２４）、整流板４００を基板１００ｘから退避させて、支持台７００をチャンバ５００の外に移動させて、発光層１２３が形成された基板１００ｘをチャンバ５００外に搬出し（ステップＳ６２５）、インク乾燥工程を終了する。
【０１４５】
以上、説明したように、変形例２に係るインク乾燥装置９００Ｂ及びそれを用いたインク乾燥方法では、整流板４００に開設された複数の貫通孔４００ａの一部又は全部を開閉可能な施蓋機構４５０を備えた構成を有し、施蓋機構４５０に設けられた蓋部４５０ｂが整流板４００の貫通孔４００ａの上方に位置して貫通孔４００ａの一部又は全部に蓋をしている状態で、基板１００ｘと整流板４００との間隙を所定の範囲内に規制して対向配置させて所定時間保持する。
【０１４６】
これにより、所定時間の間に、間隙５２２ｚ内のインクは列方向に移動して膜厚バラツキが所定時間内にレべリングされ、インクジェット方式における吐出口のインク吐出量のバラツキや不吐出等に起因するインク塗布直度の列方向に沿った膜厚バラツキは減少する。
さらに、所定時間経過後においては、整流板４００と基板１００ｘ上の列バンク５２２Ｙとの間隙が所定の範囲内に規制され、かつ、整流板４００と基板１００ｘ上の列バンク５２２Ｙとの間隙に対する貫通孔４００ａの直径の比率が、所定の範囲内に規制されている。さらに、貫通孔４００ａの直径とピッチは、基板１００ｘ上の少なくとも区画領域１０ａと対向する範囲において均一に配置されている。
【０１４７】
そのため、基板１００ｘと整流板４００との間の空間において、基板１００ｘ上の区画領域１０ａから蒸発したインクの溶媒の蒸気が、基板１００ｘの平面方向に移動することが抑制され、区画領域１０ａから蒸発したインクの溶媒の蒸気は、区画領域１０ａ内において通貫通孔４００ａを介して均一な速度で蒸気を整流板４００上方に放出される。
その結果、行列方向における基板中央部と周辺部とのインク溶媒の蒸気濃度分布に伴う溶媒蒸発速度のアンバランスや、列方向における基板中央部と周辺部とのインク表面張力のアンバランスに起因する膜厚変動を抑制することができ、成膜エリアの周縁部分と中央部分において発光層１２３の膜厚の不均一性に起因して生じる輝度ムラをより一層改善することができる。
【０１４８】
なお、インク乾燥装置９００Ｂにおいても、変形例１に係るインク乾燥装置９００Ａと同様に、複数の列バンク５２２Ｙと対向する面上の領域を囲繞する周壁を設ける構成としてもよい。
１０．まとめ
以上説明したとおり、上記実施の形態に係る製造方法によれば、基板上の列状塗布領域内に有機発光材料を含むインクを塗布して製造する表示パネルにおいて、列状塗布領域内及び列状塗布領域間で発光層１２３の膜厚の均一化を図ることにより、成膜エリアの周縁部分と中央部分において発光層１２３の膜厚の不均一性に起因して生じる輝度ムラを改善することができる。
【０１４９】
≪その他の変形例≫
実施の形態では、本実施の形態に係る表示パネル１０を説明したが、本発明は、その本質的な特徴的構成要素を除き、以上の実施の形態に何ら限定を受けるものではない。例えば、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。以下では、そのような形態の一例として、表示パネル１０の変形例を説明する。
（１）実施の形態では、表示パネル１０の量産工程において１枚の基板から表示パネル１０を同時に形成する枚数について、枚数を特定した説明は行わなかった。しかしながら、表示パネル１０の量産工程において１枚の基板から複数の表示パネル１０を同時に形成する多面取りを行う場合にも、各表示パネル１０に対するそれぞれの区画領域１０ａが１つの成膜エリアとなることは言うまでもない。多面取りの場合でも隣接する成膜エリア（区画領域１０ａ）が所定の距離以上離間している場合には、各成膜エリアにおいて周縁部分の方が中央部分よりも溶媒蒸気圧が低くなるからである。
（２）上記実施の形態では、例えば、図１に示すように、表示パネル１０は、基板１００ｘ上をマトリックス状に区画してＲＧＢ各色の発光単位を規制する列バンク５２２Ｙと行バンク１２２Ｘとが配された区画領域１０ａと、区画領域１０ａの周囲に非区画領域１０ｂ（Ｘ、Ｙ方向にそれぞれ１０Ｘｂ、１０Ｙｂ、区別を要しない場合は１０ｂとする）とから構成される例を示した。しかしながら、列バンク５２２Ｙと行バンク１２２Ｘとが配された区画領域１０ａの周囲又は周囲の一部に、格子状の絶縁層により区画された周辺区画領域を設ける構成としてもよい。周辺区画領域では、格子状の絶縁層により区画された部分にも区画領域１０ａと同様に、赤色発光層、緑色発光層、青色発光層を形成するためのインクが塗布される。さらに周辺区画領域の周囲に非区画領域１０ｂを設けてもよい。（３）上記実施の形態では、図１に示すように、表示パネル１０では、基板１００ｘ上の区画領域１０ａの外縁から所定の区画数だけ、各区画に有機ＥＬ表示素子１００が形成されていない非発光領域１０ｎｅが形成された構成とした。しかしながら、列バンク５２２Ｙの端部５２２Ｙｅまで、基板１００ｘ上の各区画に画素電極層１１９を配設して表示素子配列領域１０ｅとしてもよい。基板上の成膜エリアを有効に活用することができ表示素子配列領域１０ｅを拡大することができコスト削減に資する。
（４）表示パネル１０では、各色サブ画素１００ｓeである間隙５２２ｚの上方に、透光
性材料からなる上部基板１３０を備え、カラーフィルタ層１２８が形成されている構成とした。しかしながら、例示した表示パネル１０において、透光性材料からなる上部基板１３０を設けずに、間隙５２２ｚの上方にはカラーフィルタ層１２８を設けない構成としてもよい。これにより、外光の照り返し抑制と発光効率を向上に加え、製造コストを低減することができる。
（５）表示パネル１０では、発光層１２３は、行バンク上を列方向に連続して延伸している構成としている。しかしながら、上記構成において、発光層１２３は、行バンク上において画素ごとに断続している構成としてもよい。係る構成によっても、インクの溶媒の蒸気濃度の分布に起因する輝度ムラを改善することができる。
（６）表示パネル１０では、行方向に隣接する列バンク５２２Ｙ間の間隙５２２ｚに配されたサブ画素１００ｓeの発光層１２３が発する光の色は互いに異なる構成とし、列方向
に隣接する行バンク１２２Ｘ間の間隙に配されたサブ画素１００ｓeの発光層１２３が発
する光の色は同じである構成とした。しかしながら、上記構成において、行方向に隣接するサブ画素１００ｓeの発光層１２３が発する光の色は同じであり、列方向に隣接するサ
ブ画素１００ｓeの発光層１２３が発する光の色が互いに異なる構成としてもよい。また
、行列方向の両方において隣接するサブ画素１００ｓeの発光層１２３が発する光の色が
互いに異なる構成としてもよい。係る構成によっても、インクの溶媒の蒸気濃度の分布に起因する輝度ムラを改善することができる。
【０１５０】
（７）その他
実施の形態に係る表示パネル１０では、画素１００eには、赤色画素、緑色画素、青色
画素の３種類があったが、本発明はこれに限られない。例えば、発光層が１種類であってもよいし、発光層が赤、緑、青、黄色に発光する４種類であってもよい。
また、上記実施の形態では、画素１００eが、マトリクス状に並んだ構成であったが、
本発明はこれに限られない。例えば、画素領域の間隔を１ピッチとするとき、隣り合う間隙同士で画素領域が列方向に半ピッチずれている構成に対しても効果を有する。高精細化が進む表示パネルにおいて、多少の列方向のずれは視認上判別が難しく、ある程度の幅を持った直線上（あるいは千鳥状）に膜厚むらが並んでも、視認上は帯状となる。したがって、このような場合も輝度むらが上記千鳥状に並ぶことを抑制することで、表示パネルの表示品質を向上できる。
【０１５１】
また、表示パネル１０では、すべての間隙５２２ｚに画素電極層１１９が配されていたが、本発明はこの構成に限られない。例えば、バスバーなどを形成するために、画素電極層１１９が形成されない間隙５２２ｚが存在してもよい。
また、上記実施の形態では、画素電極層１１９と対向電極層１２５の間に、ホール注入層１２０、ホール輸送層１２１、発光層１２３及び電子輸送層１２４が存在する構成であったが、本発明はこれに限られない。例えば、ホール注入層１２０、ホール輸送層１２１及び電子輸送層１２４を用いずに、画素電極層１１９と対向電極層１２５との間に発光層１２３のみが存在する構成としてもよい。また、例えば、ホール注入層、ホール輸送層、電子輸送層、電子注入層などを備える構成や、これらの複数又は全部を同時に備える構成であってもよい。また、これらの層はすべて有機化合物からなる必要はなく、無機物などで構成されていてもよい。
【０１５２】
また、上記実施の形態では、発光層１２３の形成方法としては、印刷法、スピンコート法、インクジェット法などの湿式成膜プロセスを用いる構成であったが、本発明はこれに限られない。例えば、真空蒸着法、電子ビーム蒸着法、スパッタリング法、反応性スパッタリング法、イオンプレーティング法、気相成長法等の乾式成膜プロセスを用いることもできる。さらに、各構成部位の材料には、公知の材料を適宜採用することができる。
【０１５３】
上記の形態では、ＥＬ素子部の下部にアノードである画素電極層１１９が配され、ＴＦＴのソースに画素電極層１１９を接続する構成を採用したが、ＥＬ素子部の下部に対向電極層、上部にアノードが配された構成を採用することもできる。この場合には、ＴＦＴにおけるドレインに対して、下部に配されたカソードを接続することになる。
さらに、上記実施の形態では、トップエミッション型のＥＬ表示パネルを一例としたが、本発明はこれに限定を受けるものではない。例えば、ボトムエミッション型の表示パネルなどに適用することもできる。その場合には、各構成について、適宜の変更が可能である。
【０１５４】
≪補足≫
以上で説明した実施の形態は、いずれも本発明の好ましい一具体例を示すものである。実施の形態で示される数値、形状、材料、構成要素、構成要素の配置位置及び接続形態、工程、工程の順序などは一例であり、本発明を限定する主旨ではない。また、実施の形態における構成要素のうち、本発明の最上位概念を示す独立請求項に記載されていない工程については、より好ましい形態を構成する任意の構成要素として説明される。
【０１５５】
また、上記の工程が実行される順序は、本発明を具体的に説明するために例示するためのものであり、上記以外の順序であってもよい。また、上記工程の一部が、他の工程と同時（並列）に実行されてもよい。
また、発明の理解の容易のため、上記各実施の形態で挙げた各図の構成要素の縮尺は実際のものと異なる場合がある。また本発明は上記各実施の形態の記載によって限定されるものではなく、本発明の要旨を逸脱しない範囲において適宜変更可能である。
【０１５６】
また、各実施の形態及びその変形例の機能のうち少なくとも一部を組み合わせてもよい。
さらに、本実施の形態に対して当業者が思いつく範囲内の変更を施した各種変形例も本発明に含まれる。
【産業上の利用可能性】
【０１５７】
本発明に係る有機ＥＬ表示パネルの製造法、及びそれに用いるインク乾燥装置は、テレビジョンセット、パーソナルコンピュータ、携帯電話などの装置、表示パネルを有する様々な電子機器における表示パネル等の製造に広く利用することができる。また、インク塗布工程を用いて機能層を形成する工程を含む電子デバイスの製造等に広く活用することができる。
【符号の説明】
【０１５８】
１０  有機ＥＬ表示パネル
１００  有機ＥＬ素子
１００ｅ  単位画素
１００ｓｅ  サブ画素
１００ａ  自己発光領域
１００ｂ  非自己発光領域
１００ｘ  基板（ＴＦＴ基板）
１１９  画素電極層
１１９ｂ  コンタクト領域（コンタクトウインドウ）
１１９ｃ  接続凹部
１２０  ホール注入層
１２１  ホール輸送層
１２２  絶縁層
１２２Ｘ  行バンク
５２２Ｙ  列バンク
１２３  発光層
１２４  電子輸送層
１２５  対向電極層
１２６  封止層
１２７  接合層
１２８  カラーフィルタ層
１３０  上部基板
１３１  ＣＦ基板
４００、４００Ａ  整流板
４００ａ  貫通孔
４００Ａｂ  周壁
４５０  施蓋機構
４００ａ  孔部
４００ｂ  蓋部
５００  チャンバ
５００ａ  開口
６００  真空ポンプ
７００  支持台
８００  スペーサ（保持手段）
９００、９００Ａ  インク乾燥装置
【図１】
2018078094.tif 000003
【図２】
2018078094.tif 000004
【図３】
2018078094.tif 000005
【図４】
2018078094.tif 000006
【図５】
2018078094.tif 000007
【図６】
2018078094.tif 000008
【図７】
2018078094.tif 000009
【図８】
2018078094.tif 000010
【図９】
2018078094.tif 000011
【図１０】
2018078094.tif 000012
【図１１】
2018078094.tif 000013
【図１２】
2018078094.tif 000014
【図１３】
2018078094.tif 000015
【図１４】
2018078094.tif 000016
【図１５】
2018078094.tif 000017
【図１６】
2018078094.tif 000018
【図１７】
2018078094.tif 000019
【図１８】
2018078094.tif 000020
【図１９】
2018078094.tif 000021
【図２０】
2018078094.tif 000022
【図２１】
2018078094.tif 000023
【図２２】
2018078094.tif 000024
【図２３】
2018078094.tif 000025
【図２４】
2018078094.tif 000026
【図２５】
2018078094.tif 000027
【図２６】
2018078094.tif 000028
【図２７】
2018078094.tif 000029
【図２８】
2018078094.tif 000030
【図２９】
2018078094.tif 000031